(57)【要約】      （修正有）【課題】放射性物質の回収を容易に、且つ、効率良く行うことができる放射性物質吸着体とそれを使用する放射性物質回収方法を提供すること。【解決手段】ヨウ素又は臭素存在下で金属ナノ粒子又は金属酸が定着された放射性物質吸着体１と、その放射性物質吸着体に放射性物質を結晶化させた状態で吸着させるようにした放射性物質回収方法であり、例えば、放射性物質吸着体で拭き取ることにより上記放射性物質の回収を容易に、且つ、効率良く行うことができるようにしたもの。【選択図】図３
2019113515.tif 000002
【特許請求の範囲】
【請求項１】
ヨウ素又は臭素存在下で金属ナノ粒子又は金属酸が定着されたものであることを特徴とする放射性物質吸着体。
【請求項２】
請求項１記載の放射性物質吸着体において、
布又は繊維からなる担体であることを特徴とする放射性物質吸着体。
【請求項３】
請求項２記載の放射性物質吸着体において、
上記布は綿布又は不織布であることを特徴とする放射性物質吸着体。
【請求項４】
請求項２記載の放射性物質吸着体において、
上記繊維からなる担体はガラス繊維又は鉱物繊維からなる担体であることを特徴とする放射性物質吸着体。
【請求項５】
請求項１〜請求項４の何れかに記載の放射性物質吸着体において、
フィルタ又はカラムの充填材であることを特徴とする放射性物質吸着体。
【請求項６】
請求項１〜請求項４の何れかに記載の放射性物質吸着体において、
作業着であることを特徴とする放射性物質吸着体。
【請求項７】
請求項１〜請求項４の何れかに記載の放射性物質吸着体において、
マスクであることを特徴とする放射性物質吸着体。
【請求項８】
請求項１〜請求項７の何れかに記載の放射性物質吸着体において、
上記金属ナノ粒子の定着は、ヘキサクロロ白金（ＩＶ）酸６水和物又はテトラクロロ金（ＩＩＩ）酸ｎ水和物又はヘキサクロロイリジウム（ＩＶ）酸ｎ水和物を、クエン酸で還元することにより行われたものであることを特徴とする放射性物質吸着体。
【請求項９】
請求項１〜請求項７の何れかに記載の放射性物質吸着体において、
上記金属酸はヘキサクロロ白金（ＩＶ）酸６水和物又はテトラクロロ金（ＩＩＩ）酸n水和物又はヘキサクロロイリジウム（ＩＶ）酸n水和物であることを特徴とする放射性物質吸着体。
【請求項１０】
請求項１〜請求項９の何れかに記載の放射性物質吸着体に放射性物質を結晶化させた状態で吸着させるようにしたことを特徴とする放射性物質回収方法。
【請求項１１】
請求項１０記載の放射性物質回収方法において、
上記放射性物質吸着体により放射性物質が付着されている部位を拭き取ることにより放射性物質を結晶化させた状態で吸着させるようにしたことを特徴とする放射性物質回収方法。
【請求項１２】
請求項１０記載の放射性物質回収方法において、
上記放射性物質吸着体を汚染水中に浸漬させることにより放射性物質を結晶化させて吸着させるようにしたことを特徴とする放射性物質回収方法。
【請求項１３】
請求項１１又は請求項１２記載の放射性物質回収方法において、
結晶化された放射性物質を吸着した上記放射性物質吸着体をアルカリ溶液に浸漬することにより上記放射性物質を溶出させることを特徴とする放射性物質回収方法。
【請求項１４】
請求項１３記載の放射性物質回収方法において、
上記アルカリ溶液は水酸化カリウム溶液又は水酸化ナトリウム又はアルカリ土類金属の水酸化物の水溶液であることを特徴とする放射性物質回収方法。
【請求項１５】
請求項１３記載の放射性物質回収方法において、
上記アルカリ溶液はセスキ炭酸ナトリウムを含むアルカリ洗剤水溶液であることを特徴とする放射性物質回収方法。
【請求項１６】
請求項１３〜請求項１５の何れかに記載の放射性物質回収方法において、
上記アルカリ溶液にクロロ金属酸とヨウ素又は臭素を添加するとともに酸性とすることにより溶出した放射性物質を再結晶化させるようにしたことを特徴とする放射性物質回収方法。
【請求項１７】
請求項１６記載の放射性物質回収方法において、
酢酸又は乳酸又は塩酸又は硫酸又は酪酸又は臭化水素又はホウ酸又はリン酸を添加することにより酸性にすることを特徴とする放射性物質回収方法。
【請求項１８】
請求項１０〜請求項１７の何れかに記載の放射性物質回収方法において、
所望の放射性物質以外の物質を予めキレート剤により前処理するようにしたことを特徴とする放射性物質回収方法。
【請求項１９】
請求項１８記載の放射性物質回収方法において、
上記キレート剤はＥＤＴＡ（Ｅｔｈｙｌｅｎｅｄｉａｍｉｎ−Ｎ９Ｎ９Ｎ‘９Ｎ’・ｔｅｔｒａａｃｅｔｉｃ  ａｃｉｄ）又はアルギン酸又はフィチン酸又はグルコマンナンであることを特徴とする放射性物質回収方法。
【請求項２０】
請求項１０〜請求項１９の何れかに記載の放射性物質回収方法において、
上記放射性物質吸着体において上記放射性物質の結晶化により生じる特徴的発色強度に基づいて上記放射性物質の量を推測するようにしたことを特徴とする放射性物質回収方法。
【発明の詳細な説明】
【技術分野】
【０００１】
本発明は、例えば、原子力発電所における事故や廃炉作業で生じ建物の壁面や瓦礫等に付着した放射性ストロンチウム、放射性セシウム等の放射性物質を回収する放射性物質吸着体とそれを使用する放射性物質回収方法に係り、特に、ヨウ素又は臭素存在下で金属ナノ粒子又は金属酸を定着させた放射性物質吸着体を用いることにより、放射性物質の回収を容易に、且つ、効率良く行うことができるように工夫したものに関する。
【背景技術】
【０００２】
放射性物質の回収方法を開示するものとして、例えば、特許文献１がある。この特許文献１は本件特許出願人によるものである。
この特許文献１による放射性セシウムの回収方法では、例えば、環境中にゼオライトを散布して放射性セシウムを吸着させる。次に、放射性セシウムを吸着したゼオライトの担体をアルカリ溶液に入れて放射性セシウムを溶出させる。
なお、放射性セシウムを吸着した土壌が自然の担体となることもある。
次に、この放射性セシウムを含むアルカリ溶液に、クロロ金属酸又はこのクロロ金属酸を調製して金属ナノ粒子としたもの、及び、ヨウ素（Ｉ２）・ヨウ化カリウム（ＫＩ）溶液を添加するとともに、ｐＨ調整剤を添加して、放射性セシウムを含む結晶を析出させる。
【０００３】
なお、上記クロロ金属酸としては、例えば、ヘキサクロロ白金（ＩＶ）酸６水和物（Ｈ２（ＰｔＣｌ６）・６Ｈ２Ｏ）、ヘキサクロロイリジウム（ＩＶ）酸ｎ水和物（Ｈ２（ＩｒＣｌ６）・ｎＨ２Ｏ）、テトラクロロ金（ＩＩＩ）酸ｎ水和物（ＨＡｕＣｌ４・ｎＨ２Ｏ）等が用いられる。
また、上記金属ナノ粒子としては、例えば、白金（Ｐｔ）ナノ粒子又は金（Ａｕ）ナノ粒子又はイリジウム（Ｉｒ）ナノ粒子等が用いられる。上記金属ナノ粒子は、例えば、上記クロロ金属酸にクエン酸ナトリウム（Ｎａ３（Ｃ６Ｈ５Ｏ７）・２Ｈ２Ｏ）を所定の濃度となるように混合することで調製される。
また、上記ｐＨ調整剤としては、例えば、酢酸（ＣＨ３ＣＯＯＨ）又は乳酸（ＣＨ３ＣＨ（ＯＨ）ＣＯＯＨ）又は塩酸（ＨＣｌ）又は硫酸（Ｈ２ＳＯ４）又は酪酸（ＣＨ３（ＣＨ２）２ＣＯＯＨ）又は臭化水素（ＨＢｒ）又はホウ酸（Ｈ３ＢＯ３）又はリン酸（Ｈ３ＰＯ４）等といった酸性のものが用いられる。
【０００４】
次に、上記溶液から放射性セシウムを含む結晶を回収する。すなわち、上記溶液を遠心分離または静置沈殿によって上記溶液中で結晶を収集し、その後、濾過によって上記結晶を分離する。
このようにして、放射性セシウムを結晶として濃縮された状態で回収してガラス等に封入して保管する。
【先行技術文献】
【特許文献】
【０００５】
【特許文献１】特開２０１４−１３００９３号公報
【発明の概要】
【発明が解決しようとする課題】
【０００６】
しかしながら、上記従来の構成によると次のような問題があった。
例えば、建物の壁面や瓦礫等から放射性物質を除去したい場合には、壁面を水で洗浄しその洗い流した水を回収し、その回収した水の中にゼオライトを投入して放射性物質を回収しなければならず、手間が掛かってしまうという問題があった。
【０００７】
本発明は、このような点に基づいてなされたもので、その目的とするところは、例えば、壁面に付着した放射性物質を容易に、且つ、効率良く回収することができる放射性物質吸着体とそれを使用する放射性物質回収方法を提供することにある。
【課題を解決するための手段】
【０００８】
上記課題を解決するべく請求項１に記載された放射性物質吸着体は、ヨウ素又は臭素存在下で金属ナノ粒子又は金属酸が定着されたものであることを特徴とするものである。
また、請求項２に記載された放射性物質吸着体は、請求項１記載の放射性物質吸着体において、布又は繊維からなる担体であることを特徴とするものである。
また、請求項３に記載された放射性物質吸着体は、請求項２記載の放射性物質吸着体において、上記布は綿布又は不織布であることを特徴とするものである。
また、請求項４に記載された放射性物質吸着体は、請求項２記載の放射性物質吸着体において、上記繊維からなる担体はガラス繊維又は鉱物繊維からなる担体であることを特徴とするものである。
また、請求項５に記載された放射性物質吸着体は、請求項１〜請求項４の何れかに記載の放射性物質吸着体において、フィルタ又はカラムの充填材であることを特徴とするものである。
また、請求項６に記載された放射性物質吸着体は、請求項１〜請求項４の何れかに記載の放射性物質吸着体において、作業着であることを特徴とするものである。
また、請求項７に記載された放射性物質吸着体は、請求項１〜請求項４の何れかに記載の放射性物質吸着体において、マスクであることを特徴とするものである。
また、請求項８に記載された放射性物質吸着体は、請求項１〜請求項７の何れかに記載の放射性物質吸着体において、上記金属ナノ粒子の定着は、ヘキサクロロ白金（ＩＶ）酸６水和物又はテトラクロロ金（ＩＩＩ）酸ｎ水和物又はヘキサクロロイリジウム（ＩＶ）酸ｎ水和物を、クエン酸で還元することにより行われたものであることを特徴とするものである。
また、請求項９に記載された放射性物質吸着体は、請求項１〜請求項７の何れかに記載の放射性物質吸着体において、上記金属酸はヘキサクロロ白金（ＩＶ）酸６水和物又はテトラクロロ金（ＩＩＩ）酸n水和物又はヘキサクロロイリジウム（ＩＶ）酸n水和物であることを特徴とするものである。
また、請求項１０に記載された放射性物質回収方法は、請求項１〜請求項９の何れかに記載の放射性物質吸着体に放射性物質を結晶化させた状態で吸着させるようにしたことを特徴とするものである。
また、請求項１１に記載された放射性物質回収方法は、請求項１０記載の放射性物質回収方法において、上記放射性物質吸着体により放射性物質が付着されている部位を拭き取ることにより放射性物質を結晶化させた状態で吸着させるようにしたことを特徴とするものである。
また、請求項１２に記載された放射性物質回収方法は、請求項１０記載の放射性物質回収方法において、上記放射性物質吸着体を汚染水中に浸漬させることにより放射性物質を結晶化させて吸着させるようにしたことを特徴とするものである。
また、請求項１３に記載された放射性物質回収方法は、請求項１１又は請求項１２記載の放射性物質回収方法において、結晶化された放射性物質を吸着した上記放射性物質吸着体をアルカリ溶液に浸漬することにより上記放射性物質を溶出させることを特徴とするものである。
また、請求項１４に記載された放射性物質回収方法は、請求項１３記載の放射性物質回収方法において、上記アルカリ溶液は水酸化カリウム溶液又は水酸化ナトリウム又はアルカリ土類金属の水酸化物の水溶液であることを特徴とするものである。
また、請求項１５に記載された放射性物質回収方法は、請求項１３記載の放射性物質回収方法において、上記アルカリ溶液はセスキ炭酸ナトリウムを含むアルカリ洗剤水溶液であることを特徴とするものである。
また、請求項１６に記載された放射性物質回収方法は、請求項１３〜請求項１５の何れかに記載の放射性物質回収方法において、上記アルカリ溶液にクロロ金属酸とヨウ素又は臭素を添加するとともに酸性とすることにより溶出した放射性物質を再結晶化させるようにしたことを特徴とするものである。
また、請求項１７に記載された放射性物質回収方法は、請求項１６記載の放射性物質回収方法において、酢酸又は乳酸又は塩酸又は硫酸又は酪酸又は臭化水素又はホウ酸又はリン酸を添加することにより酸性にすることを特徴とするものである。
また、請求項１８に記載された放射性物質回収方法は、請求項１０〜請求項１７の何れかに記載の放射性物質回収方法において、所望の放射性物質以外の物質を予めキレート剤により前処理するようにしたことを特徴とするものである。
また、請求項１９に記載された放射性物質回収方法は、請求項１８記載の放射性物質回収方法において、上記キレート剤はＥＤＴＡ（Ｅｔｈｙｌｅｎｅｄｉａｍｉｎ−Ｎ９Ｎ９Ｎ‘９Ｎ’・ｔｅｔｒａａｃｅｔｉｃ  ａｃｉｄ）又はアルギン酸又はフィチン酸又はグルコマンナンであることを特徴とするものである。
また、請求項２０に記載された放射性物質回収方法は、請求項１０〜請求項１９の何れかに記載の放射性物質回収方法において、上記放射性物質吸着体において上記放射性物質の結晶化により生じる特徴的発色強度に基づいて上記放射性物質の量を推測するようにしたことを特徴とするものである。
【発明の効果】
【０００９】
以上述べたように、請求項１記載の放射性物質吸着体によると、ヨウ素又は臭素存在下で金属ナノ粒子又は金属酸が定着されたものであるため、放射性物質の回収を高効率且つ容易に行うことができる。
また、請求項２記載の放射性物質吸着体によると、請求項１記載の放射性物質吸着体において、布又は繊維からなる担体であるため、例えば、上記放射性物質吸着体によって放射性物質が付着した対象物を拭き取ったり、上記放射性物質吸着体をフィルタとして用いたりすることにより放射性物質の回収を高効率且つ容易に行うことができる。
また、請求項３記載の放射性物質吸着体によると、請求項２記載の放射性物質吸着体において、上記布は綿布又は不織布であるため、綿布又は不織布によって放射性物質の回収を高効率且つ容易に行うことができる。
また、請求項４に記載された放射性物質吸着体によると、請求項２記載の放射性物質吸着体において、上記繊維からなる担体はガラス繊維又は鉱物繊維からなる担体であるため、ガラス繊維又は鉱物繊維によって放射性物質の回収を高効率且つ容易に行うことができる。
また、請求項５に記載された放射性物質吸着体によると、請求項１〜請求項４の何れかに記載の放射性物質吸着体において、フィルタ又はカラムの充填材であるため、液体や気体から放射性物質の回収を高効率且つ容易に行うことができる。
また、請求項６に記載された放射性物質吸着体によると、請求項１〜請求項４の何れかに記載の放射性物質吸着体において、作業着であるため、空気中を漂う埃やミセル等に含まれる放射性物質を上記作業着によって回収することができ、これにより作業者の内部被曝を防ぐことができる。
また、請求項７に記載された放射性物質吸着体によると、請求項１〜請求項４の何れかに記載の放射性物質吸着体において、マスクであるため、空気中を漂う埃やミセル等に含まれる放射性物質を上記マスクによって回収することができ、これにより作業者の内部被曝を防ぐことができる。
また、請求項８に記載された放射性物質吸着体によると、請求項１〜請求項７の何れかに記載の放射性物質吸着体において、上記金属ナノ粒子の定着は、ヘキサクロロ白金（ＩＶ）酸６水和物又はテトラクロロ金（ＩＩＩ）酸ｎ水和物又はヘキサクロロイリジウム（ＩＶ）酸ｎ水和物を、クエン酸で還元することにより行われたものであるため、入手しやすい薬品を用いて容易に上記放射性物質吸着体を製造することができる。
また、請求項９に記載された放射性物質吸着体によると、請求項１〜請求項７の何れかに記載の放射性物質吸着体において、上記金属酸はヘキサクロロ白金（ＩＶ）酸６水和物又はテトラクロロ金（ＩＩＩ）酸n水和物又はヘキサクロロイリジウム（ＩＶ）酸n水和物であるため、入手しやすい薬品を用いて容易に上記放射性物質吸着体を製造することができる。
また、請求項１０に記載された放射性物質回収方法によると、請求項１〜請求項９の何れかに記載の放射性物質吸着体に放射性物質を結晶化させた状態で吸着させるようにしたため、放射性物質の回収を高効率且つ容易に行うことができる。
また、請求項１１に記載された放射性物質回収方法によると、請求項１０記載の放射性物質回収方法において、上記放射性物質吸着体により放射性物質が付着されている部位を拭き取ることにより放射性物質を結晶化させた状態で吸着させるようにしたため、放射性物質の回収を高効率且つ容易に行うことができる。
また、請求項１２に記載された放射性物質回収方法によると、請求項１０記載の放射性物質回収方法において、上記放射性物質吸着体を汚染水中に浸漬させることにより放射性物質を結晶化させて吸着させるようにしたため、放射性物質の回収を高効率且つ容易に行うことができる。
また、請求項１３に記載された放射性物質回収方法によると、請求項１１又は請求項１２記載の放射性物質回収方法において、結晶化された放射性物質を吸着した上記放射性物質吸着体をアルカリ溶液に浸漬することにより上記放射性物質を溶出させるため、放射性物質の回収を高効率且つ容易に行うことができる。
また、請求項１４に記載された放射性物質回収方法によると、請求項１３記載の放射性物質回収方法において、上記アルカリ溶液は水酸化カリウム溶液又は水酸化ナトリウム又はアルカリ土類金属の水酸化物の水溶液であるため、入手しやすい薬品を用いて放射性物質の回収を高効率且つ容易に行うことができる。
また、請求項１５に記載された放射性物質回収方法によると、請求項１３記載の放射性物質回収方法において、上記アルカリ溶液はセスキ炭酸ナトリウムを含むアルカリ洗剤水溶液であるため、入手しやすい薬品を用いて放射性物質の回収を高効率且つ容易に行うことができる。
また、請求項１６に記載された放射性物質回収方法によると、請求項１３〜請求項１５の何れかに記載の放射性物質回収方法において、上記アルカリ溶液にクロロ金属酸とヨウ素又は臭素を添加するとともに酸性とすることにより溶出した放射性物質を再結晶化させるようにしたため、放射性物質の回収をより高効率且つ容易に行うことができる。また、例えば、再結晶化された放射性物質をガラスに封入することで上記放射性物質の省スペース化を図ることができる。
また、請求項１７に記載された放射性物質回収方法によると、請求項１６記載の放射性物質回収方法において、酢酸又は乳酸又は塩酸又は硫酸又は酪酸又は臭化水素又はホウ酸又はリン酸を添加することにより酸性にするため、入手しやすい薬品を用いて放射性物質の回収を高効率且つ容易に行うことができる。
また、請求項１８に記載された放射性物質回収方法によると、請求項１０〜請求項１７の何れかに記載の放射性物質回収方法において、所望の放射性物質以外の物質を予めキレート剤により前処理するようにしたため、所望の放射性物質に化学的性状が似た物質を除去することで、上記物質による上記所望の放射性物質の放射性物質吸着体への吸着の阻害を防止することができ、これにより、所望の放射性物質の回収をより高効率且つ容易に行うことができる。
また、請求項１９に記載された放射性物質回収方法によると、請求項１８記載の放射性物質回収方法において、上記キレート剤はＥＤＴＡ（Ｅｔｈｙｌｅｎｅｄｉａｍｉｎ−Ｎ９Ｎ９Ｎ‘９Ｎ’・ｔｅｔｒａａｃｅｔｉｃ  ａｃｉｄ）又はアルギン酸又はフィチン酸又はグルコマンナンであるため、入手しやすい薬品を用いて放射性物質の回収をより高効率且つ容易に行うことができる。
また、請求項２０に記載された放射性物質回収方法によると、請求項１０〜請求項１９の何れかに記載の放射性物質回収方法において、上記放射性物質吸着体において上記放射性物質の結晶化により生じる特徴的発色強度に基づいて上記放射性物質の量を推測するようにしたため、容易に上記放射性物質の量を推測することができる。
【図面の簡単な説明】
【００１０】
【図１】本発明の第１の実施の形態を示す図で、図１（ａ）は放射性物質が吸着される前の放射性物質吸着体の斜視図、図１（ｂ）は放射性ストロンチウムが吸着された後の放射性物質吸着体の斜視図である。
【図２】本発明の第１の実施の形態を示す図で、図２（ａ）は綿布をヘキサクロロ白金（ＩＶ）酸６水和物液とヨウ素・ヨウ化カリウム溶液の混合液に浸漬させた状態を示す図、図２（ｂ）は混合液から取り出した綿布を絞って風乾させて放射性物質吸着体とした状態を示す図である。
【図３】本発明の第１の実施の形態を示す図で、放射性物質吸着体を使用して建物の外壁や窓、及び、瓦礫の除染作業を行う様子を模式的に示した図である。
【図４】本発明の第２の実施の形態を示す図で、図４（ａ）は放射性物質が吸着される前の放射性物質吸着体を示す斜視図、図４（ｂ）は放射性ストロンチウムが吸着された後の放射性物質吸着体を示す斜視図である。
【図５】本発明の第２の実施の形態を示す図で、図５（ａ）は綿布を白金ナノ粒子液とヨウ素・ヨウ化カリウム溶液の混合液に浸漬させた状態を示す図、図５（ｂ）は上記混合液から取り出した綿布を絞って風乾させて放射性物質吸着体とした状態を示す斜視図である。
【図６】本発明の第２の実施の形態の第１の実験を示す図で、図６（ａ）はストロンチウムが吸着された放射性物質吸着体を示す写真、図６（ｂ）はセシウムが吸着された放射性物質吸着体を示す写真である。
【図７】本発明の第２の実施の形態の第２の実験を示す図で、放射性物質吸着体に異なる濃度のストロンチウム溶液とセシウム溶液をそれぞれ滴下させた状態を示す図である。
【図８】本発明の第２の実施の形態の第３の実験を示す図で、図８（ａ）はストロンチウムが吸着されてストロンチウム、白金ナノ粒子、及び、ヨウ素が結合した結晶が生成された放射性物質吸着体を示す写真、図８（ｂ）は図８（ａ）に示す放射性物質吸着体を蒸留水で洗浄した状態を示す写真、図８（ｃ）は図８（ｂ）に示す放射性物質吸着体の中央付近にアルカリ溶液を滴下して、そのアルカリ溶液が滴下された箇所に上記ストロンチウムを含む結晶が溶出された状態を示す写真、図８（ｄ）は図８（ｃ）の放射性物質吸着体の中央付近にｐＨ調整剤を滴下し、そのｐＨ調整剤が滴下された箇所で再びストロンチウムが再結晶化された状態を示す写真である。
【図９】本発明の第２の実施の形態の第４の実験を示す図で、放射性物質吸着体に生じたストロンチウムを含む結晶をアルカリ溶液によって溶出させた溶液を酸性にして上記ストロンチウムを再結晶化させた状態を示す写真である。
【図１０】本発明の第２の実施の形態の第４の実験を示す図で、再結晶化された結晶の電子顕微鏡写真である。
【図１１】本発明の第２の実施の形態の第４の実験を示す図で、図１０の電子顕微鏡写真に示す結晶のＦＦＴ（高速フーリエ変換）解析の結果を示す図である。
【図１２】本発明の第２の実施の形態の第５の実験を示す図で、図１２（ａ）は不織布を用いた放射性物質吸着体に塩化セシウム溶液を滴下しセシウムを吸着させた状態を示す写真、図１２（ｂ）は不織布を用いた放射性物質吸着体に塩化ストロンチウム溶液を滴下しストロンチウムを吸着させた状態を示す写真、図１２（ｃ）は不織布を用いた放射性物質吸着体に蒸留水を滴下し何も吸着されていない状態を示す写真である。
【図１３】本発明の第２の実施の形態の第６の実験を示す図で、図１３（ａ）は多検体濾過器を用いた実験の様子を示す斜視図、図１３（ｂ）は図１３（ａ）のＸＩＩＩｂ−ＸＩＩＩｂ断面図である。
【図１４】本発明の第２の実施の形態の第６の実験を示す図で、図１３に示す多検体濾過器を用いた実験において放射性物質吸着体によって処理された後の濾液中にストロンチウムが含まれるか否かを試験した結果を示す表である。
【図１５】本発明の第３の実施の形態を示す図で、図１５（ａ）は噴霧器によってキレート剤を窓に吹き付けて前処理を行っている様子を示す図、図１５（ｂ）は放射性物質吸着体によって窓を拭いている様子を示す図である。
【図１６】本発明の第３の実施の形態の第１の実験を示す図で、図１６（ａ）は、各試験管に異なる種類のキレート剤とストロンチウム、カルシウム、及び、マグネシウムの混合液、白金ナノ粒子液とヨウ素・ヨウ化カリウム溶液を入れて、ストロンチウム、白金、及び、ヨウ素が結合した結晶を生成させた状態を示す図、図１６（ｂ）は図１６（ａ）に示す各試験管中の溶液をアルカリ溶液で処理しストロンチウムによる結晶を溶出させた状態を示す図、図１６（ｃ）は図１６（ｂ）に示す各試験管中の溶液を酸性にしてストロンチウムを再結晶化した状態を示す図である。
【図１７】本発明の第４の実施の形態を示す図で、放射性物質吸着体を建物の換気口の空気清浄用フィルタとして使用した状態を示した図である。
【図１８】本発明の第５の実施の形態を示す図で、放射性物質吸着体を給水管の水浄化用フィルタとして使用した状態を示した図である
【図１９】本発明の第６の実施の形態を示す図で、放射性物質吸着体からなる作業着を示す図である。
【図２０】本発明の第６の実施の形態を示す図で、放射性物質吸着体からなる作業着を着用した作業者が除染作業を行った後の状態を示す図である。
【図２１】本発明の第７の実施の形態を示す図で、放射性物質吸着体からなるマスクを示す図である。
【図２２】本発明の第７の実施の形態を示す図で、図２２（ａ）は作業者がマスクを装着した状態を正面側から視た斜視図、図２２（ｂ）は同上を背面側から視た斜視図である。
【図２３】本発明の第７の実施の形態の第１実験例を示す図で、図２３（ａ）は使用する前のマスクの写真、図２３（ｂ）はストロンチウムが吸着されて発色が見られたマスクを示す写真である。
【図２４】本発明の第８の実施の形態を示す図で、図２４（ａ）は放射性物質が吸着される前の放射性物質吸着体の斜視図、図２４（ｂ）は放射性ストロンチウム又は放射性セシウムが吸着された後の放射性物質吸着体の斜視図である。
【図２５】本発明の第８の実施の形態を示す図で、図２５（ａ）は綿布をヘキサクロロ白金（ＩＶ）酸６水和物液とヨウ素・ヨウ化カリウム溶液に浸漬させた状態を示す図、図２５（ｂ）はヨウ素・ヨウ化カリウム溶液から取り出した綿布を絞って風乾させて放射性物質吸着体とした状態を示す図である。
【図２６】本発明の第８の実施の形態を示す図で、図２６（ａ）は放射性ストロンチウムが吸着された後の放射性物質吸着体を示す写真、図２６（ｂ）は放射性セシウムが吸着された後の放射性物質吸着体を示す写真である。
【図２７】本発明の第８の実施の形態の第１の実験を示す図で、図２７（ａ）は放射性ストロンチウムが吸着された放射性物質吸着体をアルカリ溶液に浸漬させた写真、図２７（ｂ）は放射性セシウムが吸着された放射性物質吸着体をアルカリ溶液に浸漬させた写真である。
【図２８】本発明の第８の実施の形態の第１の実験を示す図で、図２８（ａ）は、各試験管に放射性ストロンチウムが吸着された放射性物質吸着体を浸漬させたアルカリ溶液を入れて、左側の試験管から順に白金ナノ粒子液、塩化ストロンチウム溶液、白金ナノ粒子液と塩化ストロンチウム溶液の混合液、蒸留水を入れた状態を示す写真、図２８（ｂ）は、各試験管に放射性セシウムが吸着された放射性物質吸着体を浸漬させたアルカリ溶液を入れて、左側の試験管から順に白金ナノ粒子液、塩化セシウム溶液、白金ナノ粒子液と塩化セシウム溶液の混合液、蒸留水を入れた状態を示す写真である。
【図２９】本発明の第９の実施の形態を示す図で、図２９（ａ）は放射性物質が吸着される前の放射性物質吸着体の斜視図、図２９（ｂ）は放射性ストロンチウム又は放射性セシウムが吸着された後の放射性物質吸着体の斜視図である。
【図３０】本発明の第９の実施の形態を示す図で、図３０（ａ）は綿布をヘキサクロロ白金（ＩＶ）酸６水和物液とヨウ化カリウム溶液に浸漬させた状態を示す図、図３０（ｂ）はヨウ化カリウム溶液から取り出した綿布を絞って風乾させて放射性物質吸着体とした状態を示す図である。
【図３１】本発明の第９の実施の形態を示す図で、図３１（ａ）は放射性ストロンチウムが吸着された後の放射性物質吸着体を示す写真、図３１（ｂ）は放射性セシウムが吸着された後の放射性物質吸着体を示す写真である。
【図３２】本発明の第９の実施の形態の第１の実験を示す図で、図３２（ａ）は放射性ストロンチウムが吸着された放射性物質吸着体をアルカリ溶液に浸漬させた写真、図３２（ｂ）は放射性セシウムが吸着された放射性物質吸着体をアルカリ溶液に浸漬させた写真である。
【図３３】本発明の第９の実施の形態の第１の実験を示す図で、図３３（ａ）は、各試験管に放射性ストロンチウムが吸着された放射性物質吸着体を浸漬させたアルカリ溶液を入れて、左側の試験管から順に白金ナノ粒子液、塩化ストロンチウム溶液、白金ナノ粒子液と塩化ストロンチウム溶液の混合液、蒸留水を入れた状態を示す写真、図３３（ｂ）は、各試験管に放射性セシウムが吸着された放射性物質吸着体を浸漬させたアルカリ溶液を入れて、左側の試験管から順に白金ナノ粒子液、塩化セシウム溶液、白金ナノ粒子液と塩化セシウム溶液の混合液、蒸留水を入れた状態を示す写真である。
【発明を実施するための形態】
【００１１】
以下、図１乃至図３を参照しながら、本発明の第１の実施の形態について説明する。
まず、放射性物質吸着体１があり、この放射性物質吸着体１は、綿布３に、金属酸であるヘキサクロロ白金（ＩＶ）酸６水和物（Ｈ２（ＰｔＣｌ６）・６Ｈ２Ｏ）４を、ヨウ素（Ｉ２）の存在下で定着させたものである。
【００１２】
上記放射性物質吸着体１は次のような製造工程を経て製造される。
まず、ヘキサクロロ白金（ＩＶ）酸６水和物液を調整する。次に、ヨウ素・ヨウ化カリウム溶液を調整する。このヨウ素・ヨウ化カリウム溶液は、ヨウ化カリウム水溶液に、所定の濃度となるようにヨウ素を溶かして調製されたものである。なお、このヨウ素・ヨウ化カリウム溶液は、例えば、褐色瓶中に保管する。
【００１３】
次に、図２（ａ）に示すように、上記ヘキサクロロ白金（ＩＶ）酸６水和物液と上記ヨウ素・ヨウ化カリウム溶液を、ポリスチレン容器１３内にて混合させて混合液１１を作成する。なお、この混合液１１も、例えば、褐色瓶中に保管する。
次に、図２（ａ）に示すように、上記綿布３を上記混合液１１に、所定の時間（例えば、３０分間）浸漬させる。その後、図２（ｂ）に示すように、上記綿布３を取り出して絞ることにより余分な混合液１１を除去し、室温で風乾して上記放射性物質吸着体１とする。
【００１４】
上記放射性物質吸着体１の作用であるが、まず、放射性物質吸着体１に放射性ストロンチウムが付着すると灰黒色の結晶（ＳｒＰｔＩ６）５が生成される。つまり、放射性ストロンチウムが結晶（ＳｒＰｔＩ６）５の状態で上記放射性物質吸着体１に吸着される。
【００１５】
また、上記放射性ストロンチウムを吸着した上記放射性物質吸着体１をアルカリ溶液に浸漬すると上記アルカリ溶液中に上記放射性ストロンチウムが溶出される。
上記放射性ストロンチウムが溶出された上記アルカリ溶液に、白金ナノ粒子液とヨウ素・ヨウ化カリウム（ＫＩ）溶液を入れるとともにｐＨ調整剤を添加して酸性にする。それによって、上記放射性ストロンチウムが再結晶化されて灰黒色の結晶（ＳｒＰｔＩ６）として析出される。この結晶を遠心分離や濾過によって回収し、例えば、ガラスに封入して保管する。
【００１６】
上記アルカリ溶液としては、例えば、水酸化カリウム（ＫＯＨ）溶液、水酸化ナトリウム（ＮａＯＨ）溶液、又は、アルカリ土類金属の水酸化物の水溶液が用いられる。
また、上記ｐＨ調整剤としては、例えば、酢酸（ＣＨ３ＣＯＯＨ）又は乳酸（ＣＨ３ＣＨ（ＯＨ）ＣＯＯＨ）又は塩酸（ＨＣｌ）又は硫酸（Ｈ２ＳＯ４）又は酪酸（ＣＨ３（ＣＨ２）２ＣＯＯＨ）又は臭化水素（ＨＢｒ）又はホウ酸（Ｈ３ＢＯ３）又はリン酸（Ｈ３ＰＯ４）等といった酸性のものが用いられる。
また、上記白金ナノ粒子液の代わりに、クロロ白金酸溶液を用いることもできる。
【００１７】
また、上記ヨウ素・ヨウ化カリウム溶液の代わりに臭素（Ｂｒ）液を用いることもできる。この場合には結晶（ＳｒＰｔＢｒ６）が生成される。
また、綿布３の代わりに不織布を用いることもできる。
【００１８】
また、放射性ストロンチウムのほか、放射性セシウムに対しても同様に適用できる。この場合、上記ヨウ素・ヨウ化カリウム溶液を用いた場合は濃紫色の結晶（Ｃｓ２ＰｔＩ６）が生成され、臭素（Ｂｒ）液を用いた場合には結晶（Ｃｓ２ＰｔＢｒ６）が生成される。
また、放射性セシウムの場合も同様にアルカリ溶液で放射性物質吸着体１から溶出され、再結晶化させることで回収が可能である。
【００１９】
次に、この第１の実施の形態による放射性物質吸着体１のより具体的な使用例について説明する。
図３に示すように、例えば、雑巾２１として用いられる。作業者２３は上記雑巾２１を用いて、放射性ストロンチウム、放射性セシウム等の放射性物質出で汚染された建物２５の外壁２７、窓２９、瓦礫３０等を拭く。これによって、放射性ストロンチウム、放射性セシウム等の放射性物質が上記雑巾２１に吸着される。その際、上記雑巾２１に上記放射性ストロンチウム、白金、及び、ヨウ素が結合した結晶（ＳｒＰｔＩ６）５が生成されて灰黒色の発色が生じ、また、放射性セシウム、白金、及び、ヨウ素が結合した結晶（Ｃｓ２ＰｔＩ６）５ａが生成されて濃紫色の発色が生じる。それによって、放射性ストロンチウム、放射性セシウムの存在を視認できる。
【００２０】
また、例えば、放射性ストロンチウムが吸着された上記雑巾２１をアルカリ溶液に浸漬させて上記放射性ストロンチウムを溶出させ、そこに上記白金ナノ粒子液とヨウ素・ヨウ化カリウム溶液を混合するとともにｐＨ調整剤を添加し、放射性ストロンチウム、白金ナノ粒子、及び、ヨウ素が結合した灰黒色の結晶（ＳｒＰｔＩ６）を析出させる。この灰黒色の結晶を遠心分離や濾過によって回収する。その後、例えば、溶融させたガラスに混ぜて、冷却することで上記結晶をガラスに封入する。このようにして上記結晶を封入したガラスを保管する。
【００２１】
また、別の使用例として、例えば、上記放射性物質吸着体１を放射性ストロンチウムや放射性セシウムが含まれる液中に浸漬させ、上記放射性物質吸着体１に上記放射性ストロンチウムや放射性セシウムを吸着させる場合もある。その後、上記雑巾２１と同様に、アルカリ溶液によって上記放射性ストロンチウムを溶出させ、そこに白金ナノ粒子液とヨウ素・ヨウ化カリウム溶液を混合するとともにｐＨ調整剤を添加して灰黒色の結晶（ＳｒＰｔＩ６）を析出させて、この灰黒色の結晶を遠心分離や濾過によって回収する。
なお、放射性セシウムの場合も同様である。
【００２２】
次に、この第１の実施の形態による効果について説明する。
まず、原子力発電所における事故や廃炉作業で生じ建物の壁面や瓦礫等に付着した放射性ストロンチウム、放射性セシウム等の放射性物質を容易に、且つ、効率良く回収することができる。これは、金属酸であるヘキサクロロ白金（ＩＶ）酸６水和物（Ｈ２（ＰｔＣｌ６）・６Ｈ２Ｏ）を、ヨウ素（Ｉ２）７及びヨウ化カリウム（ＫＩ）環境下で綿布３に定着させてなる放射性物質吸着体１を使用しているからである。
また、上記放射性物質吸着体１の製造は容易である。すなわち、綿布３を上記ヘキサクロロ白金（ＩＶ）酸６水和物液と上記ヨウ素・ヨウ化カリウム溶液の混合液１１に浸漬させた後取り出して絞って室温で風乾すればよいからである。
【００２３】
また、放射性ストロンチウム、放射性セシウムを吸着した放射性物質吸着体１をアルカリ溶液に浸漬させることにより、放射性ストロンチウム、放射性セシウムを溶出・分離させることができる。
また、放射性ストロンチウム、放射性セシウムが溶出したアルカリ溶液に、上記白金ナノ粒子液とヨウ素・ヨウ化カリウム溶液を混合し、ｐＨ調整剤を添加して酸性とすることにより、放射性ストロンチウムが灰黒色の結晶（ＳｒＰｔＩ６）として析出されるとともに、放射性セシウムが濃紫色の結晶（Ｃｓ２ＰｔＩ６）として析出されるため、これらの結晶を回収して、例えば、ガラスに封入することにより小さなスペースで保管することができる。
【００２４】
次に、図４乃至図１２を参照しながら、本発明の第２の実施の形態について説明する。
この第２の実施の形態の場合の放射性物質吸着体３１は、図４（ａ）に示すように、綿布３に金属ナノ粒子である白金ナノ粒子３４をヨウ素の存在下で定着させたものである。
【００２５】
上記放射性物質吸着体３１は次のような製造工程を経て製造される。
初めに、白金ナノ粒子液を調整する。上記白金ナノ粒子液は、例えば、金属酸としてのヘキサクロロ白金（ＩＶ）酸６水和物に蒸留水を加える。その後、上記金属酸としてのヘキサクロロ白金（ＩＶ）酸６水和物と同じモル濃度となるようにクエン酸ナトリウム（Ｎａ３（Ｃ６Ｈ５Ｏ７）・２Ｈ２Ｏ）を混合することで調製される。
次に、ヨウ素・ヨウ化カリウム溶液を調整する。このヨウ素・ヨウ化カリウム溶液は、ヨウ化カリウム水溶液に、ヨウ化カリウムのモル濃度とヨウ素のモル濃度が２：１となるようにヨウ素を溶かして調製される。例えば、０．２Ｍヨウ化カリウム水溶液に０．１Ｍとなるようにヨウ素を溶かすことで、上記ヨウ素・ヨウ化カリウム溶液を調製する。なお、このヨウ素・ヨウ化カリウム溶液は、例えば、褐色瓶中に保管する。
【００２６】
次に、図５（ａ）に示すように、ポリスチレン容器１３内にて上記白金ナノ粒子液と上記ヨウ素・ヨウ化カリウム溶液を１：６で混合させて混合液３３を作成する。なお、この混合液３３も、例えば、褐色瓶中に保管する。
次に、図５（ａ）に示すように、綿布３を上記混合液３３に、所定の時間（例えば、３０分間）浸漬させる。その後、図５（ｂ）に示すように、上記綿布３を取り出して絞って余分な混合液３３を除去し、室温で風乾して上記放射性物質吸着体３１とする。
【００２７】
そして、図４（ｂ）に示すように、上記放射性物質吸着体３１に放射性ストロンチウムが吸着されると結晶（ＳｒＰｔＩ６）が生成される。
なお、上記ヨウ素・ヨウ化カリウム溶液の代わりに臭素（Ｂｒ）液を用いることもできる。この場合は、ヨウ素の代わりに臭素が上記綿布３に定着され、上記放射性物質吸着体３１に放射性ストロンチウムが吸着されると結晶（ＳｒＰｔＢｒ６）５が生成される。
【００２８】
次に、図６を参照しながら、この第２の実施の形態の第１の実験について説明する。
まず、白金ナノ粒子液を作成する。すなわち、市販のヘキサクロロ白金（ＩＶ）酸六水和物（Ｈ２（ＰｔＣｌ６）・（Ｈ２Ｏ）６）に蒸留水を加えて１０ｍＭのヘキサクロロ白金（ＩＶ）酸（Ｈ２（ＰｔＣｌ６））水溶液を得る。その後、上記ヘキサクロロ白金（ＩＶ）酸水溶液と１０ｍＭクエン酸ナトリウム（Ｎａ（Ｃ６Ｈ５Ｏ７）・２Ｈ２Ｏ）水溶液を１：１の割合で混合する。そして、よく撹拌した後に一週間静置して、白金ナノ粒子液を得る。この白金ナノ粒子液は常温でも保存できるが、冷蔵庫で保存するのが望ましい。
【００２９】
次に、ヨウ素・ヨウ化カリウム溶液を作成する。すなわち、０．２Ｍヨウ化カリウム水溶液に最終濃度が０．１Ｍとなるようにヨウ素を溶かして調製される。この調製操作は、例えば、フード内で行う。上記ヨウ素・ヨウ化カリウム溶液は褐色瓶内で保存する。
次に、ポリスチレン容器１３内にて白金ナノ粒子液とヨウ素・ヨウ化カリウム溶液を１：６で混合させて混合液３３とし、この混合液３３中に大きさが２４ｃｍ×３８．５ｃｍの綿布３を３０分間浸漬させる。その後、綿布３を取り出して絞ることにより余剰の上記混合液３３を取り除き、室温で風乾させて放射性物質吸着体３１を得る。
【００３０】
次に、別々の放射性物質吸着体３１、３１に、０．１Ｍの塩化ストロンチウム溶液、０．１Ｍの塩化セシウム溶液をそれぞれ１０μｌずつ滴下した。
その結果を図６に示す。図６（ａ）は０．１Ｍの塩化ストロンチウム溶液を１００μｌ、すなわち、１５８０μｇのストロンチウムを滴下した放射性物質吸着体３１を示す写真（２０１７年５月１５日撮影）であり、ストロンチウム、白金ナノ粒子、及び、ヨウ素が結合した結晶（ＳｒＰｔＩ６）５が生成されていて灰黒色の発色が生じている。
図６（ｂ）は０．１Ｍの塩化セシウム溶液を１００μｌ、すなわち１６８０μｇのセシウムを滴下した放射性物質吸着体３１を示す写真（２０１７年５月１５日撮影）であり、セシウム、白金ナノ粒子、及び、ヨウ素が結合した結晶（Ｃｓ２ＰｔＩ６）５ａが生成されていて濃紫色の発色が生じている。
なお、この第１の実験では、放射性ストロンチウムや放射性セシウムの代りに放射能を持たないストロンチウムやセシウムを用いた。
【００３１】
次に、図７を参照しながら、この第２の実施の形態の第２の実験について説明する。
まず、前記第１実験と同じ製造工程を経て得られた放射性物質吸着体３１に、７種類の塩化ストロンチウム溶液及び７種類の塩化セシウム溶液を滴下した。図７はその時の写真（２０１７年１１月１０日撮影）を図面化したものである。図７中上段には、左からストロンチウム１５８μｇ、３１．６μｇ、６．３μｇ、１．２７μｇ、０．２５μｇ、０．０５μｇ、０．０２５μｇを含む１０μｌの塩化ストロンチウム溶液をそれぞれ滴下した後の状態が図示されている。また、図７中下段には、セシウム１６８μｇ、３３．６μｇ、６．７μｇ、１．３４μｇ、０．２７μｇ、０．０５μｇ、０．０２５μｇを含む１０μｌの塩化セシウム溶液をそれぞれ滴下した後の状態が図示されている。
【００３２】
図７に示すように、上記放射性物質吸着体３１に、ストロンチウム、白金ナノ粒子、及び、ヨウ素が結合した結晶（ＳｒＰｔＩ６）４１ａ〜４１ｇと、セシウム、白金ナノ粒子、及び、ヨウ素が結合した結晶（Ｃｓ２ＰｔＩ６）４３ａ〜４３ｇが析出した。図７によると、ストロンチウム、セシウムの量が多いほど（図７中左側にいくほど）結晶による発色が濃く表れており、ストロンチウム、セシウムの量が少ないほど（図７中右側にいくほど）結晶による発色が薄く表れている。
【００３３】
この第２の実験により、上記放射性物質吸着体３１にストロンチウム、セシウムが結晶化された状態で吸着されたことが確認できた。また、ストロンチウム、セシウムの量によって、発色の濃さが異なっていることも確認できた。
なお、この第２の実験でも、放射性ストロンチウム、放射性セシウムの代りに放射能を持たないストロンチウム、セシウムを用いた。
【００３４】
次に、図８を参照しながら、この第２の実施の形態の第３の実験について説明する。
まず、前記第１、第２の実験と同じ製造工程を経て得られた放射性物質吸着体３１に、マイクロピペットにより０．１Ｍ塩化ストロンチウム溶液を２０μｌ、すなわち、３１６μｇのストロンチウムを滴下した。その結果、図８（ａ）の写真（２０１７年１１月１５日撮影）に示すように、放射性物質吸着体３１にストロンチウム、白金ナノ粒子、及び、ヨウ素が結合した灰黒色の結晶（ＳｒＰｔＩ６）５が析出された。この放射性吸着体３１を蒸留水で洗浄すると、図８（ｂ）の写真（２０１７年１１月１５日撮影）に示す状態となった。このとき、図８（ａ）に示す状態で捕捉しきれなかったストロンチウムが上記蒸留水によって拡散され、その拡散されたストロンチウムが放射性物質吸着体３１の未反応の部位で吸着され、その結果、全体的に灰黒色の結晶（ＳｒＰｔＩ６）５が析出された。
【００３５】
次に、図８（ｂ）に示す上記放射性物質吸着体３１の中央付近にアルカリ溶液として５Ｍの水酸化カリウム水溶液を５０μｌ滴下した。このとき、図８（ｃ）の写真（２０１７年１１月１５日撮影）に示すように、上記放射性物質吸着体３１の上記アルカリ溶液を滴下した箇所では上記灰黒色の結晶５は溶解されて黄色になっている。この黄色は上記放射性物質吸着体３１の綿布３が上記アルカリ溶液によって変色したものである。
【００３６】
次に、図８（ｃ）に示す上記放射性物質吸着体３１の中央付近にｐＨ調整剤として５Ｍの塩酸を５０μｌ滴下する。このとき、図８（ｄ）の写真（２０１７年１１月１５日撮影）に示すように、再び灰黒色の結晶（ＳｒＰｔＩ６）５が析出された。すなわち、上記ｐＨ調整剤によって酸性となることで溶解されたストロンチウムが再結晶化された。
なお、この第３の実験においても、放射性ストロンチウムの代りに放射能を持たないストロンチウムを用いている。
【００３７】
次に、図９を参照しながら、この第２の実施の形態の第４の実験について説明する。
まず、前記第１〜第３の実験と同じ製造工程を経て得られた放射性物質吸着体３１に、マイクロピペットにより０．１Ｍ塩化ストロンチウム溶液を２０μｌ、すなわち、３１６μｇのストロンチウムを滴下した。これにより、上記放射性物質吸着体３１にストロンチウム、白金ナノ粒子、及び、ヨウ素が結合した灰黒色の結晶（ＳｒＰｔＩ６）５が析出された。
次に、上記放射性物質吸着体３１に上記アルカリ溶液としての５Ｍの水酸化カリウム溶液を５０μｌ滴下してストロンチウムを溶出させ、ストロンチウムが溶出したアルカリ溶液３５を回収した。
【００３８】
次に、上記アルカリで溶出されたストロンチウムを再度結晶化させた。まず、ｐＨ調整剤を作成する。上記ｐＨ調整剤は５Ｍ塩酸を最終濃度が０．１Ｍとなるように調製したものである。次に、試験管に白金ナノ粒子液とヨウ素・ヨウ化カリウム溶液を入れて混合し上記ｐＨ調整剤１ｍｌをゆっくり撹拌しながら添加した。すると、図９の写真（２０１７年６月２９日撮影）に示すように、灰黒色の沈殿物３７が析出した。この沈殿物３７は上記ストロンチウムが含まれる結晶（ＳｒＰｔＩ６）である。この結晶の電子顕微鏡写真（２０１７年７月９日撮影）を図１０に示す。この電子顕微鏡写真には、細かい格子状の模様が見られる。これは、上記ストロンチウムが含まれる結晶（ＳｒＰｔＩ６）の配列によるものである。
なお、上記電子顕微鏡写真は拡大率が約８０万倍である。
【００３９】
また、上記電子顕微鏡写真をＦＦＴ（高速フーリエ変換）解析した結果を図１１に示す。図１１の中央の白いスポットの周辺の上下左右の４箇所に白いスポットが出現している。これらの４個のスポットは周期的（同じ構造を繰り返す）な結晶構造に由来するものであり、これにより図１０の電子顕微鏡写真に見られる構造が周期的なものであり、結晶構造が構成されていることがわかる。
【００４０】
この第４の実験によれば、放射性物質吸着体３１に吸着されたストロンチウムがアルカリ溶液としての水酸化カリウム溶液内に一旦溶出された後、そこに白金ナノ粒子液とヨウ素・ヨウ化カリウム溶液を添加して、ｐＨ調整剤としての塩酸を加えて酸性とすることで、ストロンチウム＋白金ナノ粒子＋ヨウ素からなる化合物が再結晶化されることが確認された。
【００４１】
次に、図１２を参照しながら、この第２の実施の形態の第５の実験について説明する。
まず、前記第１〜第４の実験と同じ製造工程により、白金ナノ粒子液とヨウ素・ヨウ化カリウム溶液を作成する。
【００４２】
次に、ポリスチレン容器１３内にて上記白金ナノ粒子液と上記ヨウ素・ヨウ化カリウム溶液を１：６で混合させて、更にエタノールを体積が３０％増加するように混合して混合液を作成し、その混合液中に大きさが２４ｃｍ×３８．５ｃｍのポリプロピレンからなる不織布を３０分間浸漬させる。その後、不織布を取り出して絞って余剰の上記混合液１１を取り除き、室温で風乾させて放射性物質吸着体３９（図１２に示す）を得る。
なお、上記エタノールが加えられているのは、上記不織布は疎水性であってそのままでは溶液がはじかれてしまうからである。
【００４３】
次に、上記放射性物質吸着体３９に、０．１Ｍ塩化セシウム溶液、０．１Ｍ塩化ストロンチウム溶液、及び、比較例としての蒸留水、のそれぞれをマイクロピペットによりそれぞれ１０μｌずつ滴下した。
なお、０．１Ｍ塩化セシウム溶液１０μｌのセシウム量は１６８μｇ、０．１Ｍ塩化ストロンチウム溶液１０μｌのストロンチウム量は１５８μｇである。その結果を図１２に示す。図１２（ａ）は放射性物質吸着体３９に塩化セシウム溶液を滴下したものを示す写真（２０１７年１１月１５日撮影）、図１２（ｂ）は放射性物質吸着体３９に塩化ストロンチウム溶液を滴下したものを示す写真（２０１７年１１月１５日撮影）、図１２（ｃ）は放射性物質吸着体３９に蒸留水を滴下したものを示す写真（２０１７年１１月１５日撮影）である。
なお、上記塩化セシウム溶液、塩化ストロンチウム溶液、及び、蒸留水には、体積が３０％増加するようにエタノールが添加されている。これも、不織布は疎水性であってそのままでは上記塩化セシウム溶液、塩化ストロンチウム溶液、及び、蒸留水がはじかれてしまうからである。
【００４４】
図１２（ａ）に示すように、塩化セシウム溶液を滴下された放射性物質吸着体３９には、セシウム、白金ナノ粒子、及び、ヨウ素が結合した結晶（Ｃｓ２ＰｔＩ６）５ａによって発色が生じている。図１２（ｂ）に示すように、塩化ストロンチウム溶液が滴下された放射性物質吸着体３９には、ストロンチウム、白金ナノ粒子、及び、ヨウ素が結合した結晶（ＳｒＰｔＩ６）５によって発色が生じている。また、蒸留水が滴下された放射性物質吸着体３９には、発色はほとんど生じていない。
このように、不織布を用いた場合であっても、綿布３を用いた場合と同様に、ストロンチウムやセシウムを吸着することができる。
【００４５】
次に、図１３及び図１４を参照しながら、この第２の実施の形態の第６の実験を説明する。図１３はこの第５の実験に使用した多検体濾過器１２１の構成を示す斜視図であり、この多検体濾過器１２１は、上側の濾過部１２３と、下側の吸引部１２５と、から構成されている。上記濾過部１２３には、複数の筒状をなす投入部１２７が設置されている。また、上記投入部１２７の下端部には放射性物質吸着体３１、綿布３が設置されている。
上記吸引部１２５は中空の箱状をなしている。上記吸引部１２５の上記濾過部１２３側（図１３中上側）には貫通孔１２９が形成されていて、上記吸引部１２５の内部と上記投入部１２７側が連絡されている。
【００４６】
上記吸引部１２５内であって上記貫通孔１２９の下側には濾液受け１３１が設置されている。この濾液受け１３１の底には濾液に含まれるストロンチウムを検出するための放射性物質吸着体１３２が設置されている。この放射性物質吸着体１３２は、上記放射性物質吸着体３１と同様のものである。
また、上記吸引部１２５の一端側（図１３中右下側）には吸引口１３３が設けられている。この吸引口１３３から、図示しない真空ポンプによって吸引することにより濾過を促進させる。
【００４７】
まず、前記第１の実験〜第５の実施の場合と同様の製造工程を経て濾過用の放射性物質吸着体３１とストロンチウム検出用の放射性物質吸着体１３２を作成する。また、比較実験に用いる比較例としての綿布３も用意する。
【００４８】
次に、上記多検体濾過器１２１において、手前側（図１３中左下側）の列の投入部１２７に上記放射性物質吸着体３１をそれぞれ設置し、奥側（図１３中右上側）の列の投入部１２７に綿布３をそれぞれ設置する。また、各濾液受け１３１の底に放射性物質吸着体１３２を設置する。
【００４９】
次に、上記多検体濾過器１２１において、手前側（図１３中左下側）の投入部１２７の列の放射性物質吸着体３１上、及び、奥側（図１３中右上側）の投入部１２７の列に綿布３に、図１３中左側から順に２μｇ、４μｇ、８μｇのストロンチウムを含む塩化ストロンチウム溶液を滴下して乾燥させ、その後１ｍｌの蒸留水を滴下して吸引を行うと、図１４の表に示すような結果が得られた。図１４の表は、放射性物質吸着体３１又は綿布３に置床されたストロンチウムの量と、放射性物質吸着体３１によって処理された濾液を受けた濾液受け１３１内のストロンチウム検出用の放射性物質吸着体１３２の色と、綿布３によって処理された濾液を受けた濾液受け１３１内のストロンチウム検出用の放射性物質吸着体１３２の色と、を示したものである。
【００５０】
これによると、２μｇのストロンチウムを含んだ塩化ストロンチウム溶液を置床し、蒸留水で洗浄した場合は、何れのストロンチウム検出用放射性物質吸着体１３２にも発色は生じていない。すなわち、放射性物質吸着体３１によって処理した濾液と綿布３によって処理された濾液の何れにもストロンチウムが、白金とヨウ素と結合して結晶を形成しても発色が見られるほどは含まれていない。これは、放射性物質吸着体３１ではストロンチウムが吸着されて結晶が生じ、綿布３でも非特異的にストロンチウムが吸着され、濾液中にはストロンチウムが少なかったことによる。
なお、綿布では吸着はされているが結晶化はしていない。
【００５１】
また、４μｇのストロンチウムを含んだストロンチウム溶液を置床した場合は、放射性物質吸着体３１によって処理された濾液を受けたストロンチウム検出用放射性物質吸着体１３２には発色は生じておらず、綿布３によって処理された濾液を受けたストロンチウム検出用放射性物質吸着体１３２には発色が生じている。すなわち、放射性物質吸着体３１によって処理した濾液には白金とヨウ素と結合して結晶を形成しても発色が見られるほどのストロンチウムが含まれておらず、綿布３によって処理された濾液には白金とヨウ素と結合して結晶を形成すると発色が見られる量のストロンチウムが含まれている。これは、放射性物質吸着体３１ではストロンチウムが吸着され、綿布３ではストロンチウムを吸着しきれず、濾液中に白金とヨウ素と結合して結晶を形成すると発色が見られる量のストロンチウムが含まれていたことによる。
【００５２】
また、８μｇのストロンチウムを置床した場合は、放射性物質吸着体３１によって処理された濾液を受けたストロンチウム検出用放射性物質吸着体１３２に発色が生じ、綿布３によって処理された濾液中を受けたストロンチウム検出用放射性物質吸着体１３２にも発色が生じている。すなわち、放射性物質吸着体３１によって処理した濾液にも綿布３によって処理された濾液にもストロンチウムが含まれている。これは、放射性物質吸着体３１では上記ストロンチウムが吸着可能な量を超えていたため吸着しきれずに濾液中に流出したことによる。
【００５３】
次に、図１５及び図１６を参照しながら、本発明の第３の実施の形態について説明する。
この第３の実施の形態の場合には、放射性物質吸着体３１を用いて放射性ストロンチウム、放射性セシウムを吸着する前に、キレート剤による前処理を行う。キレート剤としては、例えば、ＥＤＴＡ（Ｅｔｈｙｌｅｎｅｄｉａｍｉｎ−Ｎ９Ｎ９Ｎ‘９Ｎ’−ｔｅｔｒａａｃｅｔｉｃ  ａｃｉｄ）、ペクチン酸、アルギン酸、フィチン酸、グルコマンナン、等がある。
【００５４】
環境中には、上記放射性ストロンチウム、放射性セシウムと化学的性状が似たマグネシウムやカルシウムが存在しており、これらマグネシウムやカルシウムも放射性物質吸着体３１に吸着されてしまう。そこで、上記キレート剤による前処理を行なうことにより、上記マグネシウムやカルシウムを予めキレート剤に吸着させ、放射性ストロンチウム、放射性セシウムの放射性物質吸着体３１への吸着が阻害されないようにしている。これにより、上記放射性ストロンチウム、放射性セシウムの回収と検出を効率よく行うことができる。
【００５５】
次に、図１５を参照しながら、放射性物質吸着体３１を建物２５の壁面２７や窓２９の清掃に用いる場合を説明する。
まず、作業者２３は上記放射性物質吸着体３１による清掃を行う前に、キレート剤による前処理を行う。すなわち、図１５（ａ）に示すように、作業者２３は噴霧器５１によってキレート剤５３を壁面２７や窓２９に吹き付ける。その後、図１５（ｂ）に示すように、上記放射性物質吸着体３１による壁面２７や窓２９の清掃を行う。
なお、前記第１、第２の実施の形態と同一部分には同一符号を付して示しその説明を省略する。
【００５６】
この第３の実施の形態によると、前記第１、第２の実施の形態の場合と同様の効果を奏することができるとともに、放射性物質吸着体３１で拭き取る前に、キレート剤による前処理を行うようにしているので、マグネシウムやカルシウムが放射性物質吸着体３１に吸着されにくくなり、放射性物質吸着体３１の吸着能の大部分を放射性ストロンチウム、放射性セシウムの吸着・回収に寄与させることができる。
【００５７】
次に、図１６を参照しながら、この第３の実施の形態の第１の実験について説明する。この実験は、キレート剤による処理を行っても放射性セシウムや放射性ストロンチウムの結晶化には影響がないことを示すためのものである。
まず、塩化ストロンチウム、塩化カルシウム、及び、塩化マグネシウムを溶解させたストロンチウム・カルシウム・マグネシウム混合液を作成する。このストロンチウム・カルシウム・マグネシウム混合液における、上記塩化ストロンチウム、塩化カルシウム、塩化マグネシウムの濃度は、それぞれ、０．２ｍＭとなっている。
【００５８】
次に、２ｍＭ白金ナノ粒子液を作成する。すなわち、市販のヘキサクロロ白金（ＩＶ）酸六水和物（Ｈ２（ＰｔＣｌ６）・（Ｈ２Ｏ）６）に蒸留水を加えて４ｍＭのヘキサクロロ白金（ＩＶ）酸（Ｈ２（ＰｔＣｌ６））水溶液を得る。その後、上記ヘキサクロロ白金（ＩＶ）酸水溶液と４ｍＭクエン酸ナトリウム（Ｎａ（Ｃ６Ｈ５Ｏ７）・２Ｈ２Ｏ）水溶液を１：１の割合で混合する。そして、よく撹拌した後に一週間静置して、２ｍＭ白金ナノ粒子液を得る。
【００５９】
次に、上記ストロンチウム・カルシウム・マグネシウム混合液をキレート剤で処理してキレート剤混合液を得る。キレート剤として、アルギン酸、グルコマンナン、ペクチン酸ナトリウム、フィチン酸、寒天、デンプンの６種類を用意した。これら６種類のキレート剤を、０．０１重量％となるように、それぞれ上記ストロンチウム・カルシウム・マグネシウム混合液に入れて前処理を行なった。その結果、アルギン酸混合液、グルコマンナン混合液、ペクチン酸ナトリウム混合液、フィチン酸混合液、寒天混合液、デンプン混合液を得た。これら各混合液においては、上記ストロンチウム・カルシウム・マグネシウム混合液中のカルシウムとマグネシウムが各キレート剤に吸着されている。
【００６０】
次に、上記アルギン酸混合液と、上記グルコマンナン混合液と、上記ペクチン酸ナトリウム混合液と、上記フィチン酸混合液と、上記寒天混合液と、上記可溶性デンプン混合液のそれぞれを２５μｌずつ試験管に入れ、上記２ｍＭ白金ナノ粒子液を９７５μｌ、第２の実施の形態の第１の実験の場合と同様のヨウ素・ヨウ化カリウム溶液を１０μｌ、０．１Ｍの塩化ストロンチウム溶液を５０μｌ、各試験管中の溶液に混合した。これにより、ストロンチウム、白金ナノ粒子、及び、ヨウ素が結合した結晶が生成された。図１６（ａ）はそれら各試験管の写真（２０１７年８月３１日撮影）を図面化したものである。図１６（ａ）に示す試験管６１内には上記アルギン酸混合液６２中の灰黒色の結晶（ＳｒＰｔＩ６）６３が析出し、試験管６４内には上記グルコマンナン混合液６５中の灰黒色の結晶（ＳｒＰｔＩ６）６６が析出し、試験管６７内には上記ペクチン酸ナトリウム混合液６８中の灰黒色の結晶（ＳｒＰｔＩ６）６９が析出し、試験管７０内には上記フィチン酸混合液７１中の灰黒色の結晶（ＳｒＰｔＩ６）７２が析出し、試験管７３内には上記寒天混合液７４中の灰黒色の結晶（ＳｒＰｔＩ６）７５が析出し、試験管７６内には上記可溶性デンプン混合液７７中の灰黒色の結晶（ＳｒＰｔＩ６）７８が析出している。
【００６１】
次に、上記試験管６１、６４、６７、７０、７３、７６内にアルカリ溶液としての５Ｍ水酸化ナトリウムを２０μｌ入れた。この状態での上記試験管６１、６４、６７、７０、７３、７６を図１６（ｂ）に示す。図１６（ｂ）は上記試験管６１、６４、６７、７０、７３、７６の写真（２０１７年８月３１日撮影）を図面化したものである。この状態では、灰黒色の結晶（ＳｒＰｔＩ６）６３、６６、６９、７２、７５、７８が溶解され、上記試験管６１、６４、６７、７０、７３、７６内の溶液は透明の黄色になっているとともに、アルギン酸の沈殿７９、グルコマンナンの沈殿８０、ペクチン酸の沈殿８１、フィチン酸の沈殿８２、寒天の沈殿８３、可溶性デンプンの沈殿８４が残されている。
【００６２】
次に、上記試験管６１、６４、６７、７０、７３、７６内にストロンチウムを再結晶化させた。すなわち、上記試験管６１、６４、６７、７０、７３、７６内に、ｐＨ調整剤としての５Ｍ塩酸を２０μｌ加えて酸性とした。図１６（ｃ）はその時の写真（２０１７年８月３１日撮影）を図面化したものである。上記試験管６１、６４、６７、７０、７３、７６内に、それぞれ、灰黒色の結晶（ＳｒＰｔＩ６）６３、６６、６９、７２、７５、７８が再び析出されている。
このように、キレート剤が含まれていても上記射性物質吸着体３１の吸着能が影響されることはない。
なお、この図１６（ｃ）に示す場合では、図１６（ａ）に示す段階で入れられていた白金ナノ粒子液の白金とヨウ素・ヨウ化カリウム溶液のヨウ素が再びストロンチウムと反応している。
【００６３】
次に、図１７を参照しながら、本発明の第４の実施の形態について説明する。この第４の実施の形態では、放射性物質吸着体１（３１）を空気清浄用フィルタ１０１として使用したものである。上記空気清浄用フィルタ１０１は、上記放射性物質吸着体１（３１）を単一、又は、複数枚積層させて設置したものである。
上記空気清浄用フィルタ１０１は、例えば、建物１０３の換気口１０５に設置される。上記空気清浄用フィルタ１０１により、上記建物１０３の内部に取り込まれる空気から放射性ストロンチウム、放射性セシウムを吸着・除去する。
【００６４】
次に、図１８を参照しながら、本発明の第５の実施の形態について説明する。この第５の実施の形態は、図１８に示すように、放射性物質吸着体１（３１）を水浄化用フィルタ１１１として使用したものである。上記水浄化用フィルタ１１１は、例えば、原子力発電所の給水設備１１３に設置される。すなわち、配管１１５、１１５間に上記水浄化用フィルタ１１１が介挿されていて、図１６中左側から右側に流れる水１１９から放射性ストロンチウム、放射性セシウムを吸着・除去する。
また、上記水浄化用フィルタ１１１の上流側（図１８中左側）には、キレート剤フィルタ１１８が設置され、上記水浄化用フィルタ１１１によって上記水１１９が処理される前に、カルシウムやマグネシウムが除去されるようになっている。これにより、上記水浄化用フィルタ１１１によって放射性ストロンチウム、放射性セシウムだけを回収することができる。
【００６５】
次に、図１９及び図２０を参照しながら、本発明の第６の実施の形態について説明する。
この第６の実施の形態は、放射性物質吸着体１（３１）を使用して作業着１５１を構成したものである。
図２０に示すように、作業者１５３は上記作業着１５１を着用して除染作業等を行うが、その際、上記作業着１５１に放射性ストロンチウム、放射性セシウムが付着すると、その部分に結晶（ＳｒＰｔＩ６）５、（Ｃｓ２ＰｔＩ６）５ａが生成される。すなわち、上記作業者１５３が作業中に触れた場所や、空気中のミセル等に含まれる放射線ストロンチウム、放射性セシウムを上記作業着１５１によって回収することができる。また、これにより上記作業者１５３の内部被曝も防止される。
また、この灰黒色の結晶（ＳｒＰｔＩ６）５、濃紫色の結晶（Ｃｓ２ＰｔＩ６）５ａの発色により上記放射性ストロンチウム、放射性セシウムを検出することができ、これにより上記作業者１５３の被爆状況を視認することができる。
【００６６】
次に、図２１〜図２３を参照しながら、本発明の第７の実施の形態について説明する。
この第７の実施の形態は、放射性物質吸着体１（３１）を使用してマスク１７１を構成したものである。このマスク１７１は、上記放射性物質吸着体によるマスク本体１７３と、このマスク本体１７３の上端側（図２１中上側）に設置された装着用ゴムバンド１７５と、マスク本体１７３の下端側（図２１中下側）に設置された装着用ゴムバンド１７６と、上記マスク本体１７３の内側の上端側（図２１中上側）に設置された、例えば、薄い金属板からなり屈曲可能な形状保持部材１７７と、から構成されている。
【００６７】
図２２に示すように、作業者１７９は上記マスク１７１を着用して除染作業等を行う。このとき、上記装着用ゴムバンド１７５を上記作業者１７９の後頭部側に巻回させるとともに、上記装着用ゴムバンド１７６を上記作業者１７９の首の後ろ側に巻回させることで、上記マスク１７１を着用する。また、上記形状保持部材１７７を屈曲させて、上記マスク本体１７３が上記作業者１７９の顔の形状に沿うようにする。
【００６８】
上記作業者１７９の作業中に上記マスク本体１７３に放射性ストロンチウム、放射性セシウム等の放射性物質が吸着されると、その部分に、例えば、結晶（ＳｒＰｔＩ６）５、結晶（Ｃｓ２ＰｔＩ６）５ａが生成される。すなわち、空気中のミセルに含まれる放射線ストロンチウム、放射性セシウム等の放射性物質を上記マスク１７３によって回収することができる。これにより上記作業者１７９の内部被曝も防止される。
なお、臭素（Ｂｒ）液を用いて放射性物質吸着体を製造した場合には結晶（ＳｒＰｔＢｒ６）５、結晶（Ｃｓ２ＰｔＢｒ６）５ａが生成される。
また、結晶（ＳｒＰｔＢｒ６）５、結晶（Ｃｓ２ＰｔＢｒ６）５ａの発色により上記放射性ストロンチウム、放射性セシウム等の放射性物質を検出することができ、これにより上記作業者１７９の被爆状況を視認できる。
【００６９】
次に、この第７の実施の形態の第１実験について説明する。
まず、前記した第２の実施の形態の第１の実験と同様に白金ナノ粒子液とヨウ素・ヨウ化カリウム溶液の混合液を作成する。
次に、図示しない噴霧器を用いて上記混合液を、図示しないＮ９５規格（Ｐａｒｔｉｃｕｌａｔｅ  Ｒｅｓｐｉｒａｔｏｒ  Ｔｙｐｅ  Ｎ９５、米国労働安全衛生研究所による規格）のマスクに吹き付ける。
次に、上記混合液を吹き付けたマスクを室温で風乾させてマスク１７１を得る。上記マスク１７１の写真（２０１７年１１月１９日撮影）を図２３（ａ）に示す。
【００７０】
次に、上記マスク１７１に、０．１Ｍ塩化ストロンチウム溶液を、図示しない噴霧器によって吹き付ける。上記０．１Ｍ塩化ストロンチウム溶液を吹き付けられた上記マスク１７１の写真（２０１７年１１月１９日撮影）を図２３（ｂ）に示す。図２３（ａ）に示すストロンチウムによる処理前のマスク１７１と比べて、図２３（ｂ）に示すストロンチウムによる処理後のマスク１７１には、ストロンチウム、白金ナノ粒子、及び、ヨウ素が結合した灰黒色の結晶（ＳｒＰｔＢｒ６）５が生じている。
【００７１】
次に、図２４乃至図２８を参照しながら、本発明の第８の実施の形態について説明する。
この第８の実施の形態の場合の放射性物質吸着体１８１は、図２４（ａ）に示すように、綿布３に金属ナノ粒子である白金ナノ粒子３４をヨウ素の存在下で定着させたものであり、次のような製造工程を経て製造されるものである。
【００７２】
初めに、白金ナノ粒子液を調整する。上記白金ナノ粒子液は、例えば、金属酸としてのヘキサクロロ白金（ＩＶ）酸６水和物に蒸留水を加える。その後、上記金属酸としてのヘキサクロロ白金（ＩＶ）酸６水和物と同じモル濃度となるようにクエン酸ナトリウム（Ｎａ３（Ｃ６Ｈ５Ｏ７）・２Ｈ２Ｏ）を混合することで調製される。
次に、ヨウ素・ヨウ化カリウム溶液を調整する。このヨウ素・ヨウ化カリウム溶液は、ヨウ化カリウム溶液にヨウ素を溶かして調製される。例えば、０．２Ｍヨウ化カリウム水溶液に０．１Ｍとなるようにヨウ素を溶かすことで、上記ヨウ素・ヨウ化カリウム溶液を調製する。なお、このヨウ素・ヨウ化カリウム溶液は、例えば、褐色瓶中に保管する。
【００７３】
次に、図２５（ａ）に示すように、ポリスチレン容器１３内にて上記白金ナノ粒子液と上記ヨウ素・ヨウ化カリウム溶液を１：６で混合させて混合液１８３を作成する。なお、この混合液１８３も、例えば、褐色瓶中に保管する。
次に、図２５（ａ）に示すように、綿布３を上記混合液１８３に、所定の時間（例えば、３０分間）浸漬させる。その後、上記綿布３を取り出して絞る、もしくは、遠心分離により余分な混合液１８３を除去し、室温で風乾して上記放射性物質吸着体１８１とする。
【００７４】
そして、図２４（ｂ）に示すように、上記放射性物質吸着体１８１に放射性ストロンチウムが吸着されると結晶（ＳｒＰｔＩ６）５が生成される。
また、上記放射性ストロンチウムの代わりに放射性セシウムを吸着させることもできる。この場合は、結晶（ＣｓＰｔＢｒ６）５´が生成される。
【００７５】
次に、図２６乃至図２８を参照しながら、この第８の実施の形態の第１の実験について説明する。
この第８の実施の形態の第１の実験では、放射性ストロンチウムを吸着した放射性物質吸着体１８１又は放射性セシウムを吸着した放射性物質吸着体１８１´を、アルカリ溶液としてのセスキ炭酸ナトリウムを含むアルカリ洗剤水溶液に浸漬して、上記アルカリ洗剤水溶液中に上記放射性セシウム又は放射性ストロンチウム、及び、ヨウ素を溶出させる。
そして、上記放射性セシウム又は上記放射性ストロンチウム、及び、ヨウ素が溶出された上記アルカリ溶液に白金ナノ粒子液を入れるとともにｐＨ調整剤を添加して酸性にする。それによって、上記放射性セシウム又は上記放射性ストロンチウムが再結晶化されて濃紫色の結晶（ＣｓＰｔＩ６）又は灰黒色の結晶（ＳｒＰｔＩ６）として析出される。この結晶を遠心分離や濾過によって回収し、例えば、可溶化したガラスに溶液に混入し、これを固化させることで封入して保管する。
【００７６】
まず、白金ナノ粒子液を作成する。すなわち、市販のヘキサクロロ白金（ＩＶ）酸六水和物（Ｈ２（ＰｔＣｌ６）・（Ｈ２Ｏ）６）に蒸留水を加えて８ｍＭのヘキサクロロ白金（ＩＶ）酸（Ｈ２（ＰｔＣｌ６））水溶液を得る。その後、上記ヘキサクロロ白金（ＩＶ）酸水溶液と８ｍＭクエン酸ナトリウム（Ｎａ（Ｃ６Ｈ５Ｏ７）・２Ｈ２Ｏ）水溶液を１：１の割合で混合する。そして、よく撹拌した後に一週間静置して、４ｍＭ白金ナノ粒子液を得る。この白金ナノ粒子液は常温でも保存できるが、冷蔵庫で保存するのが望ましい。
【００７７】
次に、ヨウ素・ヨウ化カリウム溶液を作成する。すなわち、０．２Ｍヨウ化カリウム水溶液に０．１Ｍとなるようにヨウ素を溶かして、ヨウ素・ヨウ化カリウム溶液の原液を作成し、この原液をヨウ素の最終濃度が７２ｍＭとなるように純水で希釈して調製される。この調製操作は、例えば、フード内で行う。上記ヨウ素・ヨウ化カリウム溶液は褐色瓶内で保存する。
次に、ポリスチレン容器１３内にて白金ナノ粒子液とヨウ素・ヨウ化カリウム溶液を１：１で混合させて混合液１８３とし、この混合液１８３中に大きさが２４ｃｍ×３８．５ｃｍの綿布３を３０分間浸漬させる。その後、綿布３を取り出して絞ることにより余剰の上記混合液１８３を取り除き、室温で風乾させて放射性物質吸着体１８１、１８１´を得る。
【００７８】
次に、図２６（ａ）の写真（２０１８年１月２９日撮影）に示すように、放射性物質吸着体１８１にマイクロピペットにより０．１Ｍ塩化ストロンチウム溶液を２００μｌ、すなわち、５．３ｍｇのストロンチウムを滴下するとともに、図２６（ｂ）の写真（２０１８年１月２９日撮影）に示すように、放射性物質吸着体１８１´にマイクロピペットにより０．１Ｍ塩化セシウム溶液を２００μｌ、すなわち、３．３ｍｇのセシウムを滴下した。これにより、図２６（ａ）では上記放射性物質吸着体１８１にストロンチウム、白金ナノ粒子、及び、ヨウ素が結合した濃紫色の結晶（ＳｒＰｔＩ６）５が析出され、図２６（ｂ）では上記放射性物質吸着体１８１にセシウム、白金ナノ粒子、及び、ヨウ素が結合した灰黒色の結晶（ＣｓＰｔＩ６）５´が析出された。
【００７９】
次に、図２７（ａ）の写真（２０１８年１月３０日撮影）に示すように、上記放射性物質吸着体１８１を上記アルカリ溶液としての０．０５％のアルカリ洗剤水溶液に浸漬させてストロンチウムとヨウ素を溶出させ、ストロンチウムとヨウ素が溶出したアルカリ溶液１８５を回収し、図２７（ｂ）の写真（２０１８年１月３０日撮影）に示すように、上記放射性物質吸着体１８１´を上記アルカリ溶液としての０．０５％のアルカリ洗剤水溶液に浸漬させてセシウムおよびヨウ素を溶出させ、セシウムとヨウ素が溶出したアルカリ溶液１８５´を回収した。
【００８０】
次に、上記アルカリで溶出されたストロンチウムとセシウムを再度結晶化させた。図２８（ａ）の写真（２０１８年１月３０日撮影）に示すように、試験管１８７ａ、１８７ｂ、１８７ｃ、１８７ｄに、上記アルカリ溶液１８５を入れるとともにｐＨ調整剤として最終濃度が０．１Ｎとなるように塩酸を入れ、上記試験管１８７ａには最終濃度が２ｍＭとなるように白金ナノ粒子液を加え、上記試験管１８７ｂには最終濃度が１ｍＭとなるように塩化ストロンチウム溶液を加え、上記試験管１８７ｃには最終濃度が２ｍＭとなるように白金ナノ粒子液を加えるとともに最終濃度が１ｍＭとなるように塩化ストロンチウム溶液を加え、上記試験管１８７ｄには蒸留水を入れたところ、上記試験管１８７ａと上記試験管１８７ｃには灰黒色の沈殿物１８９が析出した。すなわち、上記アルカリ溶液１８５には、ストロンチウムとヨウ素が溶出しており、酸性にしてから、少なくとも白金ナノ粒子を添加すれば、ストロンチウム＋白金ナノ粒子＋ヨウ素からなる化合物が再結晶化される。
また、図２８（ｂ）の写真（２０１８年１月３０日撮影）に示すように、試験管１８７ａ´、１８７ｂ´、１８７ｃ´、１８７ｄ´に、上記アルカリ溶液１８５´を入れるとともにｐＨ調整剤として最終濃度が０．１Ｎとなるように塩酸を入れ、上記試験管１８７ａには最終濃度が２ｍＭとなるように白金ナノ粒子液を加え、上記試験管１８７ｂには最終濃度が０．１Ｍとなるように塩化セシウム溶液を加え、上記試験管１８７ｃには最終濃度が２ｍＭとなるように白金ナノ粒子液を入れるとともに最終濃度が０．１Ｍとなるように塩化セシウム溶液を入れ、上記試験管１８７ｄには蒸留水を入れたところ、上記試験管１８７ａと上記試験管１８７ｃには灰黒色の沈殿物１８９´が析出した。すなわち、上記アルカリ溶液１８５´には、セシウムとヨウ素が溶出しており、酸性にしてから、少なくとも白金ナノ粒子を添加すれば、セシウム＋白金ナノ粒子＋ヨウ素からなる化合物が再結晶化される。
【００８１】
この第１の実験によれば、放射性物質吸着体１８１に吸着されたストロンチウム又はセシウム、及び、ヨウ素がアルカリ溶液としてのアルカリ洗剤水溶液内に一旦溶出した後、そこに白金ナノ粒子液を添加するとともにｐＨ調整剤を添加して酸性にすることで、ストロンチウム＋白金ナノ粒子＋ヨウ素からなる化合物やセシウム＋白金ナノ粒子＋ヨウ素からなる化合物が再結晶化されることが確認された。
【００８２】
この第８の実施の形態の場合は、放射性物質吸着体１８１（１８１´）をアルカリ溶液１８５（１８５´）で処理し、白金ナノ粒子液とｐＨ調整剤を加えるだけでストロンチウムやセシウムの再結晶化ができ、より簡易な方法で上記ストロンチウムやセシウムを回収することができる。
【００８３】
次に、図２９乃至図３３を参照しながら、本発明の第９の実施の形態について説明する。
この第９の実施の形態の場合の放射性物質吸着体１９１は、図２９（ａ）に示すように、綿布３に金属ナノ粒子である白金ナノ粒子３４をヨウ素の存在下で定着させたものであり、次のような製造工程を経て製造されるものである。
【００８４】
初めに、白金ナノ粒子液を調整する。上記白金ナノ粒子液は、例えば、金属酸としてのヘキサクロロ白金（ＩＶ）酸６水和物に蒸留水を加える。その後、上記金属酸としてのヘキサクロロ白金（ＩＶ）酸６水和物と同じモル濃度となるようにクエン酸ナトリウム（Ｎａ３（Ｃ６Ｈ５Ｏ７）・２Ｈ２Ｏ）を混合することで調製される。
次に、ヨウ化カリウム溶液を調整する。このヨウ化カリウム溶液は、ヨウ化カリウムを溶かして調製される。例えば、ヨウ化カリウムを純水に溶かし、所定の濃度とすることで、上記ヨウ化カリウム溶液を調製する。なお、このヨウ化カリウム溶液は、例えば、褐色瓶中に保管する。
【００８５】
次に、図３０（ａ）に示すように、ポリスチレン容器１３内にて上記白金ナノ粒子液と上記ヨウ化カリウム溶液を１：１で混合させて混合液１９３を作成する。なお、この混合液１９３も、例えば、褐色瓶中に保管する。
次に、図３０（ａ）に示すように、綿布３を上記混合液１９３に、所定の時間（例えば、３０分間）浸漬させる。その後、上記綿布３を取り出して絞って余分な混合液１９３を除去し、室温で風乾して上記放射性物質吸着体１９１とする。
【００８６】
そして、図２９（ｂ）に示すように、上記放射性物質吸着体１９１に放射性ストロンチウムが吸着されると結晶（ＳｒＰｔＩ６）５が生成される。
また、上記放射性ストロンチウムの代わりに放射性セシウムを吸着させることもできる。この場合は、結晶（ＣｓＰｔＢｒ６）５´が生成される。
【００８７】
次に、図３１乃至図３３を参照しながら、この第９の実施の形態の第１の実験について説明する。
この第９の実施の形態の第１の実験では、放射性ストロンチウムを吸着した放射性物質吸着体１９１又は放射性セシウムを吸着した放射性物質吸着体１９１´を、アルカリ溶液としてのセスキ炭酸ナトリウムを含むアルカリ洗剤水溶液に浸漬して、上記アルカリ洗剤水溶液中に上記放射性セシウム又は放射性ストロンチウム、及び、ヨウ素を溶出させる。
そして、上記放射性セシウム又は上記放射性ストロンチウム、及び、ヨウ素が溶出された上記アルカリ溶液に白金ナノ粒子液を入れるとともにｐＨ調整剤を入れて酸性とすることで、上記放射性セシウム又は上記放射性ストロンチウムが再結晶化されて濃紫色の結晶（ＣｓＰｔＩ６）又は灰黒色の結晶（ＳｒＰｔＩ６）として析出される。この結晶を遠心分離や濾過によって回収し、例えば、可溶化したガラス溶液に混入し、これを固化させることで封入して保管する。
【００８８】
まず、白金ナノ粒子液を作成する。すなわち、市販のヘキサクロロ白金（ＩＶ）酸六水和物（Ｈ２（ＰｔＣｌ６）・（Ｈ２Ｏ）６）に蒸留水を加えて８ｍＭのヘキサクロロ白金（ＩＶ）酸（Ｈ２（ＰｔＣｌ６））水溶液を得る。その後、上記ヘキサクロロ白金（ＩＶ）酸水溶液と８ｍＭクエン酸ナトリウム（Ｎａ（Ｃ６Ｈ５Ｏ７）・２Ｈ２Ｏ）水溶液を１：１の割合で混合する。そして、よく撹拌した後に一週間静置して、４ｍＭ白金ナノ粒子液を得る。この白金ナノ粒子液は常温でも保存できるが、冷蔵庫で保存するのが望ましい。
【００８９】
次に、ヨウ化カリウム溶液を作成する。すなわち、ヨウ化カリウムを最終濃度が７２ｍＭとなるように純水に溶かして調製される。この調製操作は、例えば、フード内で行う。上記ヨウ化カリウム溶液は褐色瓶内で保存する。
次に、図３０（ａ）に示すように、ポリスチレン容器１３内にて白金ナノ粒子液とヨウ化カリウム溶液を１：１で混合させて混合液１９３とし、この混合液１９３中に大きさが２４ｃｍ×３８．５ｃｍの綿布３を３０分間浸漬させる。その後、綿布３を取り出して絞ることにより余剰の上記混合液１９３を取り除き、図３０（ｂ）に示すように、室温で風乾させて放射性物質吸着体１９１、１９１´を得る。
【００９０】
まず、図３１（ａ）の写真（２０１８年１月２９日撮影）に示すように、放射性物質吸着体１９１にマイクロピペットにより０．１Ｍ塩化ストロンチウム溶液を５０μｌ、すなわち、６．７ｍｇのストロンチウムを滴下するとともに、図３１（ｂ）の写真（２０１８年１月２９日撮影）に示すように、放射性物質吸着体１９１´にマイクロピペットにより０．１Ｍ塩化セシウム溶液を５０μｌ、すなわち、１．６ｍｇのセシウムを滴下した。これにより、図３１（ａ）では上記放射性物質吸着体１９１にストロンチウム、白金ナノ粒子、及び、ヨウ素が結合した濃紫色の結晶（ＳｒＰｔＩ６）５が析出され、図３１（ｂ）では上記放射性物質吸着体１８１にセシウム、白金ナノ粒子、及び、ヨウ素が結合した灰黒色の結晶（ＣｓＰｔＩ６）５が析出された。
次に、図３２（ａ）の写真（２０１８年１月３０日撮影）に示すように、上記放射性物質吸着体１９１を上記アルカリ溶液としての０．０１％のアルカリ洗剤水溶液に浸漬させてストロンチウムとヨウ素を溶出させ、ストロンチウムとヨウ素が溶出したアルカリ溶液１９５を回収し、図３２（ｂ）の写真（２０１８年１月３０日撮影）に示すように、上記放射性物質吸着体１９１´を上記アルカリ溶液としての０．０１％のアルカリ洗剤水溶液に浸漬させてセシウムとヨウ素を溶出させ、セシウムとヨウ素が溶出したアルカリ溶液１９５´を回収した。
【００９１】
次に、上記アルカリで溶出されたストロンチウムとセシウムを再度結晶化させた。図３３（ａ）の写真（２０１８年１月３０日撮影）に示すように、試験管１９７ａ、１９７ｂ、１９７ｃ、１９７ｄに、上記アルカリ溶液１９５を入れるとともにｐＨ調整剤として最終濃度が０．１Ｎとなるように塩酸を入れ、上記試験管１９７ａには最終濃度が２ｍＭとなるように白金ナノ粒子液を入れ、上記試験管１９７ｂには最終濃度が２ｍＭとなるように塩化ストロンチウム溶液を入れ、上記試験管１９７ｃには最終濃度が２ｍＭとなるように白金ナノ粒子液を加えるとともに最終濃度が２ｍＭとなるように塩化ストロンチウム溶液を加え、上記試験管１９７ｄには蒸留水を入れたところ、上記試験管１９７ａと上記試験管１９７ｃには灰黒色の沈殿物１９９が析出した。すなわち、上記アルカリ溶液１９５には、ストロンチウムとヨウ素が溶出しており、酸性にしてから、少なくとも白金ナノ粒子を添加すれば、ストロンチウム＋白金ナノ粒子＋ヨウ素からなる化合物が再結晶化される。
また、図３３（ｂ）（２０１８年１月３０日撮影）に示すように、試験管１９７ａ´、１９７ｂ´、１９７ｃ´、１９７ｄ´に、上記アルカリ溶液１９５´を入れるとともにｐＨ調整剤として最終濃度が０．１Ｎとなるように塩酸を入れ、上記試験管１９７ａには最終濃度が２ｍＭとなるように白金ナノ粒子液を加え、上記試験管１９７ｂには最終濃度が０．１Ｍとなるように塩化セシウム溶液を加え、上記試験管１９７ｃには最終濃度が２ｍＭとなるように白金ナノ粒子液を入れるとともに最終濃度が２ｍＭとなるように塩化セシウム溶液を入れ、上記試験管１９７ｄには蒸留水を入れたところ、上記試験管１９７ａと上記試験管１９７ｃには灰黒色の沈殿物１９９´が析出した。すなわち、上記アルカリ溶液１９５´には、セシウムとヨウ素が溶出しており、酸性にしてから、少なくとも白金ナノ粒子を添加すれば、セシウム＋白金ナノ粒子＋ヨウ素からなる化合物が再結晶化される。
【００９２】
この第１の実験によれば、放射性物質吸着体１９１に吸着されたストロンチウム又はセシウム、及び、ヨウ素がアルカリ溶液としてのアルカリ洗剤水溶液内に一旦溶出された後、そこに白金ナノ粒子液を添加することで、ストロンチウム＋白金ナノ粒子＋ヨウ素からなる化合物やセシウム＋白金ナノ粒子＋ヨウ素からなる化合物が再結晶化されることが確認された。
【００９３】
この第９の実施の形態の場合も、放射性物質吸着体１９１（１９１´）をアルカリ溶液１９５（１９５´）で処理し、白金ナノ粒子液のみを加えるだけでストロンチウムやセシウムの再結晶化ができ、より簡易な方法で上記ストロンチウムやセシウムを回収することができる。
【００９４】
なお、本発明は前述の第１〜第９の実施の形態に限定されない。
まず、前記第１〜第７の実施の形態の場合には、大放射性物質吸着体を製造する際、綿布或いは不織布をクロロ白金酸溶液或いは白金ナノ粒子液とヨウ素・ヨウ化カリウム溶液の混合液に浸漬させるようにしたが、先にクロロ白金酸溶液や白金ナノ粒子液に浸漬し、次にヨウ素・ヨウ化カリウム溶液に浸漬させるようにしてもよい。
また、前記第１〜第７の実施の形態の場合も、ヨウ素・ヨウ化カリウム溶液の代わりに、ヨウ化カリウム水溶液をそのまま用いてもよい。
また、放射性物質吸着体をフィルタとして使用する際、カラムに詰めてもよい。
また、放射性物質吸着体としては、綿布、不織布の他、ガラス繊維布、ステンレス等の金属繊維布や、鉱物繊維による鉱物繊維布の場合も考えられる。
また、担体として、ガラス板や金属板が用いられる場合も考えられる。
また、金属酸としては、ヘキサクロロ白金（ＩＶ）酸６水和物以外にも、テトラクロロ金（ＩＩＩ）酸ｎ水和物、ヘキサクロロイリジウム（ＩＶ）酸ｎ水和物を用いる場合が考えられる。
また、金属ナノ粒子としては、白金ナノ粒子以外にも、金ナノ粒子又はイリジウムナノ粒子を用いる場合が考えられる。
また、用いられる金属ナノ粒子液、ｐＨ調整剤やアルカリ溶液の成分には様々な場合が考えられる。
また、金属ナノ粒子、ヨウ素・ヨウ化カリウム溶液、ｐＨ調整剤やアルカリ溶液の濃度についても様々な場合が考えられる。
その他、図示した構成はあくまで一例でありそれに限定されるものではない。
【産業上の利用可能性】
【００９５】
本発明は、例えば、建物の壁面に付着した放射性ストロンチウム、放射性セシウム等の放射性物質を回収する放射性物質吸着体とそれを使用する放射性物質回収方法に係り、特に、ヨウ素又は臭素存在下で金属ナノ粒子又は金属酸を定着させた放射性物質吸着体を用いることにより、放射性物質の回収を容易に、且つ、効率良く行うことができるように工夫したものに関し、例えば、原子力事故後の除染作業に好適である。
【符号の説明】
【００９６】
１  放射性物質吸着体
１１  混合液（ヘキサクロロ白金（ＩＶ）酸６水和物液とヨウ素・ヨウ化カリウム溶液を混合させたもの）
３１  放射性物質吸着体
３９  放射性物質吸着体
３３  混合液（白金ナノ粒子液とヨウ素・ヨウ化カリウム溶液を混合させたもの）
５３  キレート剤
１０１  空気清浄用フィルタ
１１１  水浄化用フィルタ
１５１  作業着
１７１  マスク
１８１  放射性物質吸着体
１８１´  放射性物質吸着体
１９１  放射性物質吸着体
１９１´  放射性物質吸着体
【図１】
2019113515.tif 000003
【図２】
2019113515.tif 000004
【図３】
2019113515.tif 000005
【図４】
2019113515.tif 000006
【図５】
2019113515.tif 000007
【図６】
2019113515.tif 000008
【図７】
2019113515.tif 000009
【図８】
2019113515.tif 000010
【図９】
2019113515.tif 000011
【図１０】
2019113515.tif 000012
【図１１】
2019113515.tif 000013
【図１２】
2019113515.tif 000014
【図１３】
2019113515.tif 000015
【図１４】
2019113515.tif 000016
【図１５】
2019113515.tif 000017
【図１６】
2019113515.tif 000018
【図１７】
2019113515.tif 000019
【図１８】
2019113515.tif 000020
【図１９】
2019113515.tif 000021
【図２０】
2019113515.tif 000022
【図２１】
2019113515.tif 000023
【図２２】
2019113515.tif 000024
【図２３】
2019113515.tif 000025
【図２４】
2019113515.tif 000026
【図２５】
2019113515.tif 000027
【図２６】
2019113515.tif 000028
【図２７】
2019113515.tif 000029
【図２８】
2019113515.tif 000030
【図２９】
2019113515.tif 000031
【図３０】
2019113515.tif 000032
【図３１】
2019113515.tif 000033
【図３２】
2019113515.tif 000034
【図３３】
2019113515.tif 000035
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
白金ナノ粒子又は白金酸を含む液を調整し、
ヨウ素又は臭素を含む液を調整し、
上記白金ナノ粒子又は白金酸を含む液と上記ヨウ素又は臭素を含む液を混合して混合液を作成し、
担体を上記混合液に浸漬させ、
次に、上記担体を混合液から取り出して余分な混合液を除去することにより白金ナノ粒子又は白金酸を上記担体に定着させるようにしたことを特徴とする放射性物質吸着体製造方法。
【請求項２】
白金ナノ粒子又は白金酸を含む液を調整し、
ヨウ素又は臭素を含む液を調整し、
担体を上記白金ナノ粒子又は白金酸を含む液に浸漬させ、
次に、上記担体を上記白金ナノ粒子又は白金酸を含む液から取り出して上記ヨウ素又は臭素を含む液に浸漬し、
次に、上記担体を上記ヨウ素又は臭素を含む液から取り出して余分な液を除去することにより白金ナノ粒子又は白金酸を上記担体に定着させるようにしたことを特徴とする放射性物質吸着体製造方法。
【請求項３】
請求項１又は請求項２記載の放射性物質吸着体製造方法において、
上記白金酸はヘキサクロロ白金（ＩＶ）酸６水和物であることを特徴とする放射性物質吸着体製造方法。
【請求項４】
請求項３記載の放射性物質吸着体製造方法において、
上記白金酸はヘキサクロロ白金（ＩＶ）酸６水和物に蒸留水を加え、そこにクエン酸を含む液を混合するようにしたことを特徴とする放射性物質吸着体製造方法。
【請求項５】
請求項１〜請求項４の何れかに記載の放射性物質吸着体製造方法において、
上記担体は綿布又は不織布であることを特徴とする放射性物質吸着体製造方法。
【請求項６】
請求項１〜請求項４の何れかに記載の放射性物質吸着体製造方法において、
上記担体はガラス繊維又は鉱物繊維からなるものであることを特徴とする放射性物質吸着体製造方法。
【請求項７】
請求項１〜請求項６の何れかに記載の放射性物質吸着体製造方法により製造されたことを特徴とする放射性物質吸着体。
【請求項８】
請求項７記載の放射性物質吸着体において、
フィルタ又はカラムの充填材として使用されるものであることを特徴とする放射性物質吸着体。
【請求項９】
請求項７記載の放射性物質吸着体において、
作業着として使用されるものであることを特徴とする放射性物質吸着体。
【請求項１０】
請求項７記載の放射性物質吸着体において、
マスクとして使用されるものであることを特徴とする放射性物質吸着体。
【請求項１１】
請求項７〜請求項１０の何れかに記載の放射性物質吸着体に放射性物質を結晶化させた状態で吸着させるようにしたことを特徴とする放射性物質回収方法。
【請求項１２】
請求項１１記載の放射性物質吸着体性物質回収方法において、
上記放射性物質吸着体により放射性物質が付着されている部位を拭き取ることにより放射性物質を結晶化させた状態で吸着させるようにしたことを特徴とする放射性物質回収方法。
【請求項１３】
請求項１１記載の放射性物質回収方法において、
上記放射性物質吸着体を汚染水中に浸漬させることにより放射性物質を結晶化させて吸着させるようにしたことを特徴とする放射性物質回収方法。
【請求項１４】
請求項１１〜請求項１３の何れかに記載の放射性物質回収方法において、
結晶化された放射性物質を吸着した上記放射性物質吸着体をアルカリ溶液に浸漬することにより上記放射性物質を溶出させることを特徴とする放射性物質回収方法。
【請求項１５】
請求項１４記載の放射性物質回収方法において、
上記アルカリ溶液は水酸化カリウム溶液又は水酸化ナトリウム又はアルカリ土類金属の水酸化物の水溶液であることを特徴とする放射性物質回収方法。
【請求項１６】
請求項１４記載の放射性物質回収方法において、
上記アルカリ溶液はセスキ炭酸ナトリウムを含むアルカリ洗剤水溶液であることを特徴とする放射性物質回収方法。
【請求項１７】
請求項１４記載の放射性物質回収方法において、
上記アルカリ溶液にクロロ金属酸とヨウ素又は臭素を添加するとともに酸性とすることにより溶出した放射性物質を再結晶化させるようにしたことを特徴とする放射性物質回収方法。
【請求項１８】
請求項１７記載の放射性物質回収方法において、
酢酸又は乳酸又は塩酸又は硫酸又は酪酸又は臭化水素又はホウ酸又はリン酸を添加することにより酸性にすることを特徴とする放射性物質回収方法。
【請求項１９】
請求項１１〜請求項１８の何れかに記載の放射性物質回収方法において、
所望の放射性物質以外の物質を予めキレート剤により前処理するようにしたことを特徴とする放射性物質回収方法。
【請求項２０】
請求項１９記載の放射性物質回収方法において、
上記キレート剤はＥＤＴＡ（Ｅｔｈｙｌｅｎｅｄｉａｍｉｎ−Ｎ９Ｎ９Ｎ‘９Ｎ’・ｔｅｔｒａａｃｅｔｉｃ  ａｃｉｄ）又はアルギン酸又はフィチン酸又はグルコマンナンであることを特徴とする放射性物質回収方法。
【請求項２１】
請求項１１〜請求項２０の何れかに記載の放射性物質回収方法において、
上記放射性物質吸着体において上記放射性物質の結晶化により生じる特徴的発色強度に基づいて上記放射性物質の量を推測するようにしたことを特徴とする放射性物質回収方法。
【手続補正３】
【補正対象書類名】明細書
【補正対象項目名】０００１
【補正方法】変更
【補正の内容】
【０００１】
本発明は、例えば、原子力発電所における事故や廃炉作業で生じ建物の壁面や瓦礫等に付着した放射性ストロンチウム、放射性セシウム等の放射性物質を回収する放射性物質吸着体を製造する放射性物質吸着体製造方法と放射性物質吸着体とそれを使用する放射性物質回収方法に係り、特に、ヨウ素又は臭素存在下で金属ナノ粒子又は金属酸を定着させた放射性物質吸着体を用いることにより、放射性物質の回収を容易に、且つ、効率良く行うことができるように工夫したものに関する。
【手続補正４】
【補正対象書類名】明細書
【補正対象項目名】０００７
【補正方法】変更
【補正の内容】
【０００７】
本発明は、このような点に基づいてなされたもので、その目的とするところは、例えば、壁面に付着した放射性物質を容易に、且つ、効率良く回収することができる放射性物質吸着体を製造する放射性物質吸着体製造方法と放射性物質吸着体とそれを使用する放射性物質回収方法を提供することにある。
【手続補正５】
【補正対象書類名】明細書
【補正対象項目名】０００８
【補正方法】変更
【補正の内容】
【０００８】
上記目的を達成するべく請求項１に記載された放射性物質吸着体製造方法は、白金ナノ粒子又は白金酸を含む液を調整し、ヨウ素又は臭素を含む液を調整し、上記白金ナノ粒子又は白金酸を含む液と上記ヨウ素又は臭素を含む液を混合して混合液を作成し、担体を上記混合液に浸漬させ、次に、上記担体を混合液から取り出して余分な混合液を除去することにより白金ナノ粒子又は白金酸を上記担体に定着させるようにしたことを特徴とするものである。
また、請求項２に記載された放射性物質吸着体製造方法は、白金ナノ粒子又は白金酸を含む液を調整し、ヨウ素又は臭素を含む液を調整し、担体を上記白金ナノ粒子又は白金酸を含む液に浸漬させ、次に、上記担体を上記白金ナノ粒子又は白金酸を含む液から取り出して上記ヨウ素又は臭素を含む液に浸漬し、
次に、上記担体を上記ヨウ素又は臭素を含む液から取り出して余分な液を除去することにより白金ナノ粒子又は白金酸を上記担体に定着させるようにしたことを特徴とするものである。
また、請求項３に記載された放射性物質吸着体製造方法は、請求項１又は請求項２記載の放射性物質吸着体製造方法において、上記白金酸はヘキサクロロ白金（ＩＶ）酸６水和物であることを特徴とする放射性物質吸着体製造方法。
また、請求項４に記載された放射性物質吸着体製造方法は、請求項３記載の放射性物質吸着体製造方法において、上記白金酸はヘキサクロロ白金（ＩＶ）酸６水和物に蒸留水を加え、そこにクエン酸を含む液を混合するようにしたことを特徴とするものである。
また、請求項５に記載された放射性物質吸着体製造方法は、請求項１〜請求項４の何れかに記載の放射性物質吸着体製造方法において、上記担体は綿布又は不織布であることを特徴とするものである。
また、請求項６に記載された放射性物質吸着体製造方法は、請求項１〜請求項４の何れかに記載の放射性物質吸着体製造方法において、上記担体はガラス繊維又は鉱物繊維からなるものであることを特徴とするものである。
また、請求項７に記載された放射性物質吸着体は、請求項１〜請求項６の何れかに記載の放射性物質吸着体製造方法により製造されたことを特徴とするものである。
また、請求項８に記載された放射性物質吸着体は、請求項７記載の放射性物質吸着体において、フィルタ又はカラムの充填材として使用されるものであることを特徴とするものである。
また、請求項９に記載された放射性物質吸着体は、請求項７記載の放射性物質吸着体において、作業着として使用されるものであることを特徴とするものである。
また、請求項１０に記載された放射性物質吸着体は、請求項７記載の放射性物質吸着体において、マスクとして使用されるものであることを特徴とするものである。
また、請求項１１に記載された放射性物質回収方法は、請求項７〜請求項１０の何れかに記載の放射性物質吸着体に放射性物質を結晶化させた状態で吸着させるようにしたことを特徴とするものである。
また、請求項１２に記載された放射性物質回収方法は、請求項１１記載の放射性物質吸着体性物質回収方法において、上記放射性物質吸着体により放射性物質が付着されている部位を拭き取ることにより放射性物質を結晶化させた状態で吸着させるようにしたことを特徴とするものである。
また、請求項１３に記載された放射性物質回収方法は、請求項１１記載の放射性物質回収方法において、上記放射性物質吸着体を汚染水中に浸漬させることにより放射性物質を結晶化させて吸着させるようにしたことを特徴とするものである。
また、請求項１４に記載された放射性物質回収方法は、請求項１１〜請求項１３の何れかに記載の放射性物質回収方法において、結晶化された放射性物質を吸着した上記放射性物質吸着体をアルカリ溶液に浸漬することにより上記放射性物質を溶出させることを特徴とするものである。
また、請求項１５に記載された放射性物質回収方法は、請求項１４記載の放射性物質回収方法において、上記アルカリ溶液は水酸化カリウム溶液又は水酸化ナトリウム又はアルカリ土類金属の水酸化物の水溶液であることを特徴とするものである。
また、請求項１６に記載された放射性物質回収方法は、請求項１４記載の放射性物質回収方法において、上記アルカリ溶液はセスキ炭酸ナトリウムを含むアルカリ洗剤水溶液であることを特徴とするものである。
また、請求項１７に記載された放射性物質回収方法は、請求項１４記載の放射性物質回収方法において、上記アルカリ溶液にクロロ金属酸とヨウ素又は臭素を添加するとともに酸性とすることにより溶出した放射性物質を再結晶化させるようにしたことを特徴とするものである。
また、請求項１８に記載された放射性物質回収方法は、請求項１７記載の放射性物質回収方法において、酢酸又は乳酸又は塩酸又は硫酸又は酪酸又は臭化水素又はホウ酸又はリン酸を添加することにより酸性にすることを特徴とするものである。
また、請求項１９に記載された放射性物質回収方法は、請求項１１〜請求項１８の何れかに記載の放射性物質回収方法において、所望の放射性物質以外の物質を予めキレート剤により前処理するようにしたことを特徴とするものである。
また、請求項２０に記載された放射性物質回収方法は、請求項１９記載の放射性物質回収方法において、上記キレート剤はＥＤＴＡ（Ｅｔｈｙｌｅｎｅｄｉａｍｉｎ−Ｎ９Ｎ９Ｎ‘９Ｎ’・ｔｅｔｒａａｃｅｔｉｃ  ａｃｉｄ）又はアルギン酸又はフィチン酸又はグルコマンナンであることを特徴とするものである。
また、請求項２１に記載された放射性物質回収方法は、請求項１１〜請求項２０の何れかに記載の放射性物質回収方法において、上記放射性物質吸着体において上記放射性物質の結晶化により生じる特徴的発色強度に基づいて上記放射性物質の量を推測するようにしたことを特徴とするものである。
【手続補正６】
【補正対象書類名】明細書
【補正対象項目名】００９５
【補正方法】変更
【補正の内容】
【００９５】
本発明は、例えば、建物の壁面に付着した放射性ストロンチウム、放射性セシウム等の放射性物質を回収する放射性物質吸着体を製造する放射性物質吸着体製造方法と放射性物質吸着体とそれを使用する放射性物質回収方法に係り、特に、ヨウ素又は臭素存在下で金属ナノ粒子又は金属酸を定着させた放射性物質吸着体を用いることにより、放射性物質の回収を容易に、且つ、効率良く行うことができるように工夫したものに関し、例えば、原子力事故後の除染作業に好適である。